(57)【要約】  ＥＵＶリソグラフィ用のメンブレンが開示される。１つの配置では、メンブレンは、第１の金属の酸化物を含む第１のキャッピング層と、第２の金属とＳｉ、Ｂ、Ｃ、及びＮからなるグループから選択された追加の元素とを含む化合物を含むベース層と、第３の金属の酸化物を含む第２のキャッピング層であって、第１の金属が第２の金属とは異なり、第３の金属が第１の金属と同じであるか又はそれとは異なる第２のキャッピング層と、という順序で複数層を有するスタックを含む。【選択図】図３
2019515322.tif 000002
【特許請求の範囲】
【請求項１】
ＥＵＶリソグラフィ用のメンブレンであって、前記メンブレンが、
第１の金属の酸化物を含む第１のキャッピング層と、
第２の金属とＳｉ、Ｂ、Ｃ、及びＮからなるグループから選択された追加の元素とを含む化合物を含むベース層と、
第３の金属の酸化物を含む第２のキャッピング層であって、前記第１の金属が前記第２の金属とは異なり、前記第３の金属が前記第１の金属と同じであるか又はそれとは異なる第２のキャッピング層と、
という順序で複数層を有するスタックを含む、メンブレン。
【請求項２】
前記ベース層が前記第１のキャッピング層及び前記第２のキャッピング層のいずれか一方又は両方のそれぞれより少なくとも５倍厚い、請求項１に記載のメンブレン。
【請求項３】
前記第１の金属及び前記第３の金属のいずれか一方又は両方が、Ｎｂ、Ｚｒ、Ｃｅ、Ｔｉ、Ｌａ、Ｙ、及びＡｌからなるグループから選択される、請求項１から２のいずれかに記載のメンブレン。
【請求項４】
前記第１の金属及び前記第３の金属のいずれか一方又は両方が、Ｚｒ及びＹからなるグループから選択される、請求項３に記載のメンブレン。
【請求項５】
前記ベース層の前記化合物において、
前記第２の金属がＭｏであり、前記追加の元素がＳｉであるか、
前記第２の金属がＲｕであり、前記追加の元素がＳｉであるか、
前記第２の金属がＺｒであり、前記追加の元素がＳｉであるか、
前記第２の金属がＬａであり、前記追加の元素がＳｉであるか、
前記第２の金属がＳｃであり、前記追加の元素がＳｉであるか、
前記第２の金属がＹであり、前記追加の元素がＳｉであるか、
前記第２の金属がＮｂであり、前記追加の元素がＳｉであるか、
前記第２の金属がＭｏであり、前記追加の元素がＢであるか、
前記第２の金属がＲｕであり、前記追加の元素がＢであるか、
前記第２の金属がＺｒであり、前記追加の元素がＢであるか、
前記第２の金属がＮｂであり、前記追加の元素がＢであるか、
前記第２の金属がＴｉであり、前記追加の元素がＢであるか、
前記第２の金属がＬａであり、前記追加の元素がＢであるか、又は
前記第２の金属がＺｒであり、前記追加の元素がＣである、請求項１から４のいずれかに記載のメンブレン。
【請求項６】
前記ベース層の前記化合物において、
前記第２の金属がＭｏであり、前記追加の元素がＳｉであるか、又は
前記第２の金属がＲｕであり、前記追加の元素がＳｉである、請求項５に記載のメンブレン。
【請求項７】
前記ベース層の前記化合物において、
前記第２の金属がＭｏであり、前記追加の元素がＢであるか、又は
前記第２の金属がＲｕであり、前記追加の元素がＢである、請求項５に記載のメンブレン。
【請求項８】
前記ベース層において、前記第２の金属と前記追加の元素とを含む前記化合物が、前記第２の金属及び前記追加の元素からなる、請求項１から７のいずれかに記載のメンブレン。
【請求項９】
前記第１の金属がＺｒであり、
前記第２の金属がＭｏであり、前記追加の元素がＳｉであり、
前記第３の金属がＺｒである、請求項１から８のいずれかに記載のメンブレン。
【請求項１０】
前記第１の金属の前記酸化物が、前記第１の金属と１つ以上の更なる金属とを含む混合金属酸化物であるか、
前記第３の金属の前記酸化物が、前記第２の金属と１つ以上の更なる金属とを含む混合金属酸化物であるか、又は
前記第１の金属の前記酸化物が、前記第１の金属と１つ以上の更なる金属とを含む混合金属酸化物であり、前記第３の金属の前記酸化物が、前記第３の金属と１つ以上の更なる金属とを含む混合金属酸化物である、請求項１から９のいずれかに記載のメンブレン。
【請求項１１】
前記ベース層が複数のベース層サブレイヤを含み、前記ベース層サブレイヤのうちの少なくとも１つが前記第２の金属と前記追加の元素とを含む前記化合物を含む、請求項１から１０のいずれかに記載のメンブレン。
【請求項１２】
前記ベース層がベース層第１サブレイヤとベース層第２サブレイヤとベース層第３サブレイヤとを含み、
前記ベース層第２サブレイヤが前記ベース層第１サブレイヤと前記ベース層第３サブレイヤとの間に配置され、前記第２の金属と前記追加の元素とを含む前記化合物を含み、
前記ベース層第１サブレイヤが前記追加の元素の酸化物を含み、
前記ベース層第３サブレイヤが前記追加の元素の酸化物を含む、請求項１１に記載のメンブレン。
【請求項１３】
前記ベース層第１サブレイヤの少なくとも一部分が前記第１のキャッピング層内の前記第１の金属の前記酸化物と接触している、請求項１２に記載のメンブレン。
【請求項１４】
前記ベース層第３サブレイヤの少なくとも一部分が前記第２のキャッピング層内の前記第３の金属の前記酸化物と接触している、請求項１２又は１３に記載のメンブレン。
【請求項１５】
前記ベース層において前記第２の金属と前記追加の元素とを含む前記化合物の少なくとも一部分が、前記第１のキャッピング層内の前記第１の金属の前記酸化物及び前記第２のキャッピング層内の前記第３の金属の前記酸化物のいずれか一方又は両方と接触している、請求項１から１０のいずれかに記載のメンブレン。
【請求項１６】
前記第１のキャッピング層が第１のキャッピング層第１サブレイヤと第１のキャッピング層第２サブレイヤとを含み、前記第１のキャッピング層第１サブレイヤが前記第１の金属の前記酸化物を含み、前記第１のキャッピング層第２サブレイヤが第１のキャッピング層溶着酸化物を含み、前記第１のキャッピング層第２サブレイヤが前記第１のキャッピング層第１サブレイヤと前記ベース層との間に位置決めされる、請求項１から１２のいずれかに記載のメンブレン。
【請求項１７】
前記第１のキャッピング層溶着酸化物がシリコンの酸化物を含む、請求項１６に記載のメンブレン。
【請求項１８】
前記第２のキャッピング層が第２のキャッピング層第１サブレイヤと第２のキャッピング層第２サブレイヤとを含み、前記第２のキャッピング層第１サブレイヤが前記第３の金属の前記酸化物を含み、前記第２のキャッピング層第２サブレイヤが第２のキャッピング層溶着酸化物を含み、前記第２のキャッピング層第２サブレイヤが前記第２のキャッピング層第１サブレイヤと前記ベース層との間に位置決めされる、請求項１から１２、１６、及び１７のいずれかに記載のメンブレン。
【請求項１９】
前記第２のキャッピング層溶着酸化物がシリコンの酸化物を含む、請求項１８に記載のメンブレン。
【請求項２０】
前記第１のキャッピング層及び前記第２のキャッピング層のそれぞれが５ｎｍより小さい厚さを有する、請求項１から１９のいずれかに記載のメンブレン。
【請求項２１】
前記ベース層が８ｎｍと等しいか又はそれより大きい厚さを有する、請求項１から２０のいずれかに記載のメンブレン。
【請求項２２】
前記ベース層の前記厚さが、前記第１のキャッピング層及び前記第２のキャッピング層からのＥＵＶ反射間の弱め合う干渉を達成するように選択される、請求項２１に記載のメンブレン。
【請求項２３】
前記ベース層が、９＋／−２ｎｍ又は１６ｎｍ＋／−２ｎｍの厚さを有する、請求項２１又は２２に記載のメンブレン。
【請求項２４】
前記第１のキャッピング層及び前記第２のキャッピング層のいずれか一方又は両方が前記メンブレンの外面の少なくとも一部を形成する、請求項１から２３のいずれかに記載のメンブレン。
【請求項２５】
前記第１の金属の前記酸化物及び前記第３の金属の前記酸化物が酸素伝導酸化物である、請求項１から２４のいずれかに記載のメンブレン。
【請求項２６】
ＥＵＶリソグラフィ用のメンブレンであって、
前記メンブレンが、金属と追加の元素とを含む化合物を含むメンブレン層を含み、
前記メンブレンの両方の外面の少なくとも一部が前記化合物又は前記追加の元素の酸化物によって形成され、前記メンブレン層において、
前記金属がＭｏであり、前記追加の元素がＳｉであるか、
前記金属がＲｕであり、前記追加の元素がＳｉであるか、
前記金属がＺｒであり、前記追加の元素がＳｉであるか、
前記金属がＬａであり、前記追加の元素がＳｉであるか、
前記金属がＳｃであり、前記追加の元素がＳｉであるか、
前記金属がＹであり、前記追加の元素がＳｉであるか、
前記金属がＮｂであり、前記追加の元素がＳｉであるか、
前記金属がＭｏであり、前記追加の元素がＢであるか、
前記金属がＲｕであり、前記追加の元素がＢであるか、
前記金属がＺｒであり、前記追加の元素がＢであるか、
前記金属がＮｂであり、前記追加の元素がＢであるか、
前記金属がＴｉであり、前記追加の元素がＢであるか、
前記金属がＬａであり、前記追加の元素がＢであるか、又は
前記金属がＺｒであり、前記追加の元素がＣである、メンブレン。
【請求項２７】
前記メンブレン層が８ｎｍと等しいか又はそれより大きい厚さを有する、請求項２６に記載のメンブレン。
【請求項２８】
前記メンブレン層の前記厚さが、前記メンブレン層の両側の境界面からのＥＵＶ反射間の弱め合う干渉を達成するように選択される、請求項２７に記載のメンブレン。
【請求項２９】
前記メンブレン層が、９ｎｍ＋／−２ｎｍ又は１６ｎｍ＋／−２ｎｍの厚さを有する、請求項２７又は２８に記載のメンブレン。
【請求項３０】
前記金属がＭｏであり、前記追加の元素がＳｉであるか、又は
前記金属がＲｕであり、前記追加の元素がＳｉである、請求項２６から２９のいずれかに記載のメンブレン。
【請求項３１】
前記金属がＭｏであり、前記追加の元素がＢであるか、又は
前記金属がＲｕであり、前記追加の元素がＢである、請求項２６から２９のいずれかに記載のメンブレン。
【請求項３２】
波長λを有するＥＵＶ放射を使用するＥＵＶリソグラフィ用のメンブレンであって、前記メンブレンが、
第１の保護キャッピング層と、
λ／２の厚さを有する第１の放射率層と、
λ／４の厚さを有する第１のバリア層と、
ベース層と、
という順序で複数層のスタックを含み、前記第１の保護キャッピング層が前記第１の放射率層の屈折率及び前記第１のバリア層の屈折率と整合させた屈折率を有し、前記複数層の前記厚さが、前記メンブレンの両側の境界面からのＥＵＶ反射間の弱め合う干渉を達成するように選択される、メンブレン。
【請求項３３】
第２の保護キャッピング層と、
λ／２の厚さを有する第２の放射率層と、
λ／４の厚さを有する第２のバリア層と、
をさらに含み、前記第２の保護キャッピング層が前記第２の放射率層の屈折率及び前記第２のバリア層の屈折率と整合させた屈折率を有する、請求項３２に記載のメンブレン。
【請求項３４】
ＥＵＶリソグラフィ用のメンブレンを製造する方法であって、
ベース層を設けることと、
放射率層を設けることであって、前記放射率層が前記ベース層より赤外線中でより高い放射率を有することと、
を含み、
前記放射率層が不規則支持表面上に設けられ、
前記放射率層が、前記不規則支持表面の不規則性が前記不規則支持表面とは反対側の前記放射率層の表面において対応する不規則性を発生するような厚さを有する、方法。
【請求項３５】
前記不規則支持表面が多結晶材料の異方性エッチングによって形成される、請求項３４に記載の方法。
【請求項３６】
前記不規則支持表面におけるクリスタリット面の、前記メンブレンの法線に対する平均角度が８５％未満である、請求項３４又は３５に記載の方法。
【請求項３７】
前記ベース層がポリシリコンを含む、請求項３４から３６のいずれかに記載の方法。
【請求項３８】
前記放射率層が、Ｒｕ、Ｍｏ、Ｚｒ、及びＮｂのうちの１つ以上を含む、請求項３４から３７のいずれかに記載の方法。
【請求項３９】
前記放射率層の前記表面の不規則性が、ピーク対トラフの高さの差の平均が少なくとも２ｎｍになるようなものである、請求項３４から３８のいずれかに記載の方法。
【請求項４０】
ＥＵＶリソグラフィ用のメンブレンを製造する方法であって、
マスクを使用して、エッチングすべき支持構造内の領域を規定することと、
前記規定された領域にエッチングすることと、
を含み、
前記マスクが複数の直線セクションを含むマスク境界線によって規定された形状を有し、
各対の直接隣接する直線セクション間の内角が９０度より大きい、方法。
【請求項４１】
請求項３４から４０のいずれかに記載された方法を使用して製造されたメンブレン。
【請求項４２】
自立部分を含むＥＵＶリソグラフィ用のメンブレンであって、
前記自立部分の形状が複数の実質的直線セクションを含む自立部分境界線によって規定され、
各対の直接隣接する直線セクション間の内角が９０度より大きい、メンブレン。
【請求項４３】
ＥＵＶリソグラフィ用のメンブレンであって、前記メンブレンが、
ベース層と、
キャッピング層であって、Ｍｏと少なくとも１つの他の金属との合金を含むキャッピング層と、
を含む、メンブレン。
【請求項４４】
前記少なくとも１つの他の金属が、Ｔａ、Ｔｉ、Ｃｒ、Ｎｉ、及びＮｂのうちの１つ以上を含む、請求項４３に記載のメンブレン。
【請求項４５】
ＥＵＶリソグラフィ用のメンブレンであって、前記メンブレンが、
ベース層と、
キャッピング層であって、ホウケイ酸ガラスを含むキャッピング層と、
を含む、メンブレン。
【請求項４６】
前記ホウケイ酸ガラスが、前記ベース層の自然酸化物の代わりに形成されるか、前記ベース層の自然酸化物を前記ホウケイ酸ガラスに転換することによって形成されるか、あるいは前記ベース層の自然酸化物を覆うように形成される、請求項４５に記載のメンブレン。
【請求項４７】
ＥＵＶリソグラフィ用のメンブレンであって、前記メンブレンが、
ＹＳｉ２、ＺｒＳｉ２、ＬａＳｉ２、及びＮｂＳｉ２のうちの１つ以上を含むベース層
を含む、メンブレン。
【請求項４８】
キャッピング層第１サブレイヤとキャッピング層第２サブレイヤとを含むキャッピング層をさらに含み、
前記キャッピング層第１サブレイヤが前記ベース層と接触し、前記キャッピング層第２サブレイヤが前記ベース層とは反対側の前記キャッピング層第１サブレイヤの一方の側に位置決めされ、
前記キャッピング層第１サブレイヤがＭｏＳｉ２又はＳｉを含む、請求項４７に記載のメンブレン。
【請求項４９】
前記キャッピング層第２サブレイヤがＢを含む、請求項４８に記載のメンブレン。
【請求項５０】
前記ベース層の前記厚さが、前記ベース層の両側の境界面からのＥＵＶ反射間の弱め合う干渉を達成するように選択される、請求項４２から４９のいずれかに記載のメンブレン。
【請求項５１】
前記ベース層の前記厚さが、９ｎｍ＋／−２ｎｍ、１６ｎｍ＋／−２ｎｍ、２２＋／−２ｎｍ、及び２９＋／−２ｎｍのうちの１つである、請求項４２から５０のいずれかに記載のメンブレン。
【請求項５２】
ＥＵＶリソグラフィ用のメンブレンを製造する方法であって、
ベース層又はベース層を含むスタックを設けることと、
前記ベース層又は前記スタック上に非晶質キャッピング層を形成することと、
を含む、方法。
【請求項５３】
前記非晶質キャッピング層を形成することが、少なくとも２種類の異なる金属を同時に付着させて合金を形成することを含む、請求項５２に記載の方法。
【請求項５４】
前記非晶質キャッピング層を形成することが、第１のガス及び第２のガスの存在下で前記非晶質キャッピング層を付着させることを含み、前記第２のガスの存在が、前記第１のガスのみの存在下で実行された同じ付着プロセスと比較して前記非晶質キャッピング層の結晶化を抑止する、請求項５２又は５３に記載の方法。
【請求項５５】
前記非晶質キャッピング層を形成することが、前記ベース層又はスタックが室温未満の温度に保持されている間に実行される、請求項５２から５４のいずれかに記載の方法。
【請求項５６】
ＥＵＶリソグラフィ用のメンブレンであって、前記メンブレンが、
ベース層と、
前記メンブレンの外面を提供する非晶質キャッピング層と、
を含む、メンブレン。
【請求項５７】
前記非晶質キャッピング層が金属性である、請求項５６に記載のメンブレン。
【請求項５８】
前記非晶質キャッピング層が合金を含む、請求項５６又は５７に記載のメンブレン。
【請求項５９】
前記合金が、Ｒｕ、Ｍｏ、Ｂ、Ｃ、Ｃｒ、Ｉｒ、Ｎｂ、Ｐｄ、Ｐｔ、Ｒｅ、Ｒｈ、Ｔｉ、Ｖ、Ｙのうちの１つ以上、好ましくは、１）Ｒｕと、Ｒｈ、Ｐｄ、Ｐｔ、Ｙ、Ｂ、Ｔｉ、Ｃ、及びＰのうちの１つ以上、２）Ｍｏと、Ｂ、Ｔａ、Ｎｂ、Ｃｒ、及びＲｕのうちの１つ以上のうちの一方又は両方を含む、請求項５８に記載のメンブレン。
【請求項６０】
前記合金が、ＢがドープされたＲｕ、ＰがドープされたＲｕ、又はＭｏ（１−ｘ−ｙ）ＲｕｘＢｙを含む、請求項５９に記載のメンブレン。
【請求項６１】
ＥＵＶリソグラフィ用のメンブレンであって、前記メンブレンが、
ベース層と、
前記メンブレンの外面を提供するキャッピング層であって、少なくとも２０％の割合のｓｐ３炭素を有する炭素を含むキャッピング層と、
を含む、メンブレン。
【請求項６２】
前記ベース層が、前記キャッピング層の炭素中のｓｐ３炭素の割合より低いｓｐ３炭素の割合を有する炭素を含む、請求項６１に記載のメンブレン。
【請求項６３】
ＥＵＶリソグラフィ用のメンブレンであって、前記メンブレンが、
ベース層と、
前記メンブレンの外面を提供するキャッピング層であって、アルカリ金属又はアルカリ土類金属がドープされた遷移金属を含むキャッピング層と、
を含む、メンブレン。
【請求項６４】
ＥＵＶリソグラフィ用のメンブレンであって、前記メンブレンが、
ベース層と、
前記メンブレンの外面を提供するキャッピング層であって、Ｍ１ｘＭ２ｙＯｚを含み、Ｍ１が１つ以上のアルカリ金属及び／又は１つ以上のアルカリ土類金属を含み、Ｍ２が遷移金属、任意選択で希土類金属を含むキャッピング層と、
を含む、メンブレン。
【請求項６５】
前記キャッピング層が、ＳｒＲｕＯ３、ＳｒＶＯ３、ＣａＶＯ３、Ｌａ０．６７Ｓｒ０．３３ＭｎＯ３のうちの１つ以上を含む、請求項６４に記載のメンブレン。
【請求項６６】
ＥＵＶリソグラフィ用のメンブレンを製造する方法であって、
支持構造上に少なくとも１つのベース層を形成することと、
前記ベース層を含む自立メンブレンを形成するために前記ベース層の下の選択された領域内の前記支持構造にエッチングすることと、
を含み、
前記支持構造と前記ベース層との熱膨張係数の差がシリコンと前記ベース層との熱膨張係数の差より小さい、方法。
【請求項６７】
前記ベース層がＭｏＳｉ２、ＺｒＳｉ２、Ｂ、及びＢ４Ｃのうちの１つ以上を含み、前記支持構造がサファイアを含むか、又は
前記ベース層がｓｐ２炭素を含み、前記支持構造がクォーツを含む、請求項６６に記載の方法。
【請求項６８】
自立部分を含むＥＵＶリソグラフィ用のメンブレンであって、
前記自立部分がベース層を含み、支持構造によって支持された非自立部分に接続され、前記支持構造と前記ベース層との熱膨張係数の差がシリコンと前記ベース層との熱膨張係数の差より小さい、メンブレン。
【請求項６９】
請求項５２から５５及び６６から６７のいずれかに記載の方法を使用して製造されたメンブレン。
【請求項７０】
請求項１から３３、４１から５１、５６から６５、及び６８から６９のいずれかに記載のメンブレンを含む、ＥＵＶリソグラフィ用のパターニングデバイスアセンブリ。
【請求項７１】
請求項１から３３、４１から５１、５６から６５、及び６８から６９に記載のメンブレンを含む、ＥＵＶリソグラフィ用の動的ガスロックアセンブリ。
【請求項７２】
ＥＵＶリソグラフィ用のメンブレンを浄化するためのクリーニングツールであって、
層流の方向が前記メンブレンの外面と平行になるようにチャンバを通って層流ガスフローを提供するための入口開口部と排出開口部とを含むチャンバと、
前記チャンバ内で前記メンブレンを保持するように配置されたインターフェイスプレートと、
前記インターフェイスプレートに結合され、汚染粒子が前記メンブレンの前記外面から解放されるように前記メンブレンを振動させるように配置された振動ステージと、
を含む、クリーニングツール。
【請求項７３】
ＥＵＶリソグラフィ用のメンブレンを浄化するためのクリーニングツールであって、
層流の方向が前記メンブレンの外面と平行になるようにチャンバを通って層流ガスフローを提供するための入口開口部と排出開口部とを含むチャンバと、
前記チャンバ内で前記メンブレンを保持するように配置されたインターフェイスプレートと、
前記メンブレンの前に配置され、汚染粒子が前記メンブレンの前記外面から解放されるように音波で前記メンブレンを振動させるように配置された音響スピーカと、
を含む、クリーニングツール。
【請求項７４】
インスペクションカメラと光源とをさらに含む、請求項７２又は７３に記載のクリーニングツール。
【請求項７５】
前記メンブレンが垂直位置にあり、前記層流が前記クリーニングツールから前記汚染粒子を除去するように前記チャンバの前記入口開口部及び前記排出開口部が配置される、請求項７２から７４に記載のクリーニングツール。
【発明の詳細な説明】
【技術分野】
【０００１】
関連出願の相互参照
[0001]  本出願は、２０１６年４月２５日に出願された欧州特許出願第１６１６６７７５．３号及び２０１６年１０月２１日に出願された欧州特許出願第１６１９５１２３．１号及び２０１６年１２月２０日に出願された欧州特許出願第１６２０５２９８．９号の優先権を主張するものであり、これらはすべて参照により全体として本明細書に取り入れられる。
【０００２】
[0002]  本発明は、ＥＵＶリソグラフィ用のメンブレン、パターニングデバイスアセンブリ、及び動的ガスロックアセンブリに関する。
【背景技術】
【０００３】
[0003]  リソグラフィ装置は、所望のパターンを基板に、通常は基板のターゲット部分に適用する機械である。リソグラフィ装置は、例えば、集積回路（ＩＣ）の製造に使用可能である。このような場合、代替的にマスク又はレチクルとも呼ばれるパターニングデバイスを使用して、ＩＣの個々の層上に形成すべき回路パターンを生成することができる。このパターンを、基板（例えばシリコンウェーハ）上のターゲット部分（例えば１つ又は幾つかのダイの一部を含む）に転写することができる。パターンの転写は通常、基板に設けた放射感応性材料（レジスト）の層への結像により行われる。一般的に、１枚の基板は、順次パターンが付与される隣接したターゲット部分のネットワークを含んでいる。
【０００４】
[0004]  リソグラフィは、ＩＣ及びその他のデバイス及び／又は構造を製造する際の主要なステップの１つとして広く認識されている。しかし、リソグラフィを使用して製造される特徴の寸法がより微細になると共に、リソグラフィは小型ＩＣ又はその他のデバイス、及び／又は構造の製造を可能にするためのより決定的なファクタになってきている。
【０００５】
[0005]  パターン印刷の限界の理論的な推定値は式（１）に示すようなレイリーの解像基準によって得られる。
【数１】
2019515322.tif 000003
但し、λは使用される放射の波長、ＮＡはパターンを印刷するために使用される投影システムの開口数、ｋ１はレイリー定数とも呼ばれるプロセス依存調整係数であり、ＣＤは印刷される特徴のフィーチャサイズ（又は、限界寸法）である。式（１）から、特徴の印刷可能な最小サイズの縮小は３つの方法で達成できることが分かる。即ち、露光波長λの短縮によるもの、開口数ＮＡの増加によるもの、又はｋ１の値の減少によるものである。
【０００６】
[0006]  露光波長を短くするため、従って、最小印刷可能サイズを縮小するために、極端紫外線（ＥＵＶ）放射源を使用することが提案されている。ＥＵＶ放射は、１０〜２０ｎｍの範囲内、例えば１３〜１４ｎｍの範囲内の波長を有する電磁放射である。さらには、１０ｎｍ未満の波長、例えば、６．７ｎｍ又は６．８ｎｍといった５〜１０ｎｍの範囲内の波長を有するＥＵＶ放射が使用され得ることも提案されている。そのような放射は、極端紫外線放射又は軟ｘ線放射と呼ばれる。考えられる放射源としては、例えば、レーザ生成プラズマ源、放電プラズマ源、又は電子蓄積リングによって提供されるシンクロトロン放射に基づく放射源が含まれる。
【０００７】
[0007]  リソグラフィ装置はパターニングデバイス（例えばマスク又はレチクル）を含む。放射は、基板上に像を形成するために、パターニングデバイスを通って提供されるか又はパターニングデバイスで反射される。空中浮遊粒子（ａｉｒｂｏｒｎｅ  ｐａｒｔｉｃｌｅ）及びその他の形の汚染からパターニングデバイスを保護するために、メンブレンアセンブリを設けることができる。パターニングデバイスを保護するためのメンブレンアセンブリはペリクルと呼ぶことができる。パターニングデバイスの表面上の汚染は基板上に製造欠陥を引き起こす可能性がある。メンブレンアセンブリは、境界（ｂｏｒｄｅｒ）と、境界の全域に引き伸ばされたメンブレンとを含むことができる。
【０００８】
[0008]  メンブレンが高い放射率と低い故障の可能性の組み合わせを有することは望ましい。また、メンブレンが高いＥＵＶ透過率を有することも望ましい。
【発明の概要】
【０００９】
[0009]  本発明の一態様により、ＥＵＶリソグラフィ用のメンブレンであって、そのメンブレンが、第１の金属の酸化物を含む第１のキャッピング層と、第２の金属とＳｉ、Ｂ、Ｃ、及びＮからなるグループから選択された追加の元素とを含む化合物を含むベース層と、第３の金属の酸化物を含む第２のキャッピング層であって、第１の金属が第２の金属とは異なり、第３の金属が第１の金属と同じであるか又はそれとは異なる第２のキャッピング層と、という順序で複数層を有するスタックを含む、メンブレンが提供される。
【００１０】
[0010]  本発明の一態様により、ＥＵＶリソグラフィ用のメンブレンであって、そのメンブレンが、金属と追加の元素とを含む化合物を含むメンブレン層を含み、メンブレンの両方の外面の少なくとも一部が化合物又は追加の元素の酸化物によって形成され、メンブレン層において、
金属がＭｏであり、上記追加の元素がＳｉであるか、
金属がＲｕであり、上記追加の元素がＳｉであるか、
金属がＺｒであり、上記追加の元素がＳｉであるか、
金属がＬａであり、上記追加の元素がＳｉであるか、
金属がＳｃであり、上記追加の元素がＳｉであるか、
金属がＹであり、上記追加の元素がＳｉであるか、
金属がＮｂであり、上記追加の元素がＳｉであるか、
金属がＭｏであり、上記追加の元素がＢであるか、
金属がＲｕであり、上記追加の元素がＢであるか、
金属がＺｒであり、上記追加の元素がＢであるか、
金属がＮｂであり、上記追加の元素がＢであるか、
金属がＴｉであり、上記追加の元素がＢであるか、
金属がＬａであり、上記追加の元素がＢであるか、又は
金属がＺｒであり、上記追加の元素がＣである、
メンブレンが提供される。
【００１１】
[0011]  本発明の一態様により、ＥＵＶリソグラフィ用のメンブレンを製造する方法であって、ベース層を設けることと、放射率層（ｅｍｉｓｓｉｖｉｔｙ  ｌａｙｅｒ）を設けることであって、放射率層がベース層より赤外線中でより高い放射率を有することとを含み、放射率層が不規則支持表面（ｉｒｒｅｇｕｌａｒ  ｓｕｐｐｏｒｔ  ｓｕｒｆａｃｅ）上に設けられ、不規則支持表面の不規則性が不規則支持表面とは反対側の放射率層の表面において対応する不規則性を発生するような厚さを放射率層が有する、方法が提供される。
【００１２】
[0012]  本発明の一態様により、ＥＵＶリソグラフィ用のメンブレンを製造する方法であって、マスクを使用して、エッチングすべき支持構造内の領域を規定することと、規定された領域にエッチングすることとを含み、マスクが複数の直線セクションを含むマスク境界線によって規定された形状を有し、各対の直接隣接する直線セクション間の内角が９０度より大きい、方法が提供される。
【００１３】
[0013]  本発明の一態様により、自立部分（ｆｒｅｅｓｔａｎｄｉｎｇ  ｐｏｒｔｉｏｎ）を含むＥＵＶリソグラフィ用のメンブレンであって、自立部分の形状が複数の実質的直線セクションを含む自立部分境界線によって規定され、各対の直接隣接する直線セクション間の内角が９０度より大きい、メンブレンが提供される。
【００１４】
[0014]  本発明の一態様により、ＥＵＶリソグラフィ用のメンブレンであって、そのメンブレンが、ベース層と、キャッピング層であって、Ｍｏと少なくとも１つの他の金属との合金を含むキャッピング層とを含む、メンブレンが提供される。
【００１５】
[0015]  本発明の一態様により、ＥＵＶリソグラフィ用のメンブレンであって、そのメンブレンが、ベース層と、キャッピング層であって、ホウケイ酸ガラスを含むキャッピング層とを含む、メンブレンが提供される。
【００１６】
[0016]  本発明の一態様により、ＥＵＶリソグラフィ用のメンブレンであって、そのメンブレンが、ＹＳｉ２、ＺｒＳｉ２、ＬａＳｉ２、及びＮｂＳｉ２のうちの１つ以上を含むベース層を含む、メンブレンが提供される。
【００１７】
[0017]  本発明の一態様により、波長λを有するＥＵＶ放射を使用するＥＵＶリソグラフィ用のメンブレンであって、そのメンブレンが、第１の保護キャッピング層と、λ／２の厚さを有する第１の放射率層と、λ／４の厚さを有する第１のバリア層と、ベース層と、という順序で複数層のスタックを含み、第１の保護キャッピング層が第１の放射率層の屈折率及び第１のバリア層の屈折率と整合させた屈折率を有し、この複数層の厚さが、メンブレンの両側の境界面からのＥＵＶ反射間の弱め合う干渉を達成するように選択される、メンブレンが提供される。
【００１８】
[0018]  本発明の一態様により、ＥＵＶリソグラフィ用のメンブレンを浄化するためのクリーニングツール（ｃｌｅａｎｉｎｇ  ｔｏｏｌ）であって、層流の方向がメンブレンの外面と平行になるようにチャンバを通って層流ガスフローを提供するための入口開口部と排出開口部とを含むチャンバと、チャンバ内でメンブレンを保持するように配置されたインターフェイスプレートと、インターフェイスプレートに結合され、汚染粒子がメンブレンの外面から解放されるようにメンブレンを振動させるように配置された振動ステージとを含む、クリーニングツールが提供される。代替的に、振動ステージの代わりに、メンブレンの前の音響スピーカが音波でメンブレンを振動させるように配置される。
【００１９】
[0019]  本発明の一態様により、ＥＵＶリソグラフィ用のメンブレンを製造する方法であって、ベース層又はベース層を含むスタックを設けることと、ベース層又はスタック上に非晶質キャッピング層を形成することとを含む、方法が提供される。
【００２０】
[0020]  本発明の一態様により、ＥＵＶリソグラフィ用のメンブレンであって、そのメンブレンが、ベース層と、メンブレンの外面を提供する非晶質キャッピング層とを含む、メンブレンが提供される。
【００２１】
[0021]  本発明の一態様により、ＥＵＶリソグラフィ用のメンブレンであって、そのメンブレンが、ベース層と、メンブレンの外面を提供するキャッピング層であって、少なくとも２０％の割合のｓｐ３炭素を有する炭素を含むキャッピング層とを含む、メンブレンが提供される。
【００２２】
[0022]  本発明の一態様により、ＥＵＶリソグラフィ用のメンブレンであって、そのメンブレンが、ベース層と、メンブレンの外面を提供するキャッピング層であって、アルカリ金属又はアルカリ土類金属がドープされた遷移金属を含むキャッピング層とを含む、メンブレンが提供される。
【００２３】
[0023]  本発明の一態様により、ＥＵＶリソグラフィ用のメンブレンであって、そのメンブレンが、ベース層と、メンブレンの外面を提供するキャッピング層であって、Ｍ１ｘＭ２ｙＯｚを含み、Ｍ１がアルカリ金属又はアルカリ土類金属であり、Ｍ２が遷移金属、任意選択で希土類金属であるキャッピング層とを含む、メンブレンが提供される。
【００２４】
[0024]  本発明の一態様により、ＥＵＶリソグラフィ用のメンブレンを製造する方法であって、支持構造上に少なくとも１つのベース層を形成することと、ベース層を含む自立メンブレンを形成するためにベース層の下の選択された領域内の支持構造にエッチングすることとを含み、支持構造とベース層との熱膨張係数の差がシリコンとベース層との熱膨張係数の差より小さい、方法が提供される。
【００２５】
[0025]  本発明の一態様により、自立部分を含むＥＵＶリソグラフィ用のメンブレンであって、自立部分がベース層を含み、支持構造によって支持された非自立部分に接続され、支持構造とベース層との熱膨張係数の差がシリコンとベース層との熱膨張係数の差より小さい、メンブレンが提供される。
【００２６】
[0026]  対応する参照符号が対応する部分を示す添付の概略図を参照しながら以下に本発明の実施形態について説明するが、これは単に例示としてのものに過ぎない。
【図面の簡単な説明】
【００２７】
【図１】[0027]本発明の一実施形態によるリソグラフィ装置を図示している。
【図２】[0028]リソグラフィ装置のより詳細な図である。
【図３】[0029]本発明の異なる諸実施形態によるメンブレンを断面図で概略的に図示している。
【図４】[0029]本発明の異なる諸実施形態によるメンブレンを断面図で概略的に図示している。
【図５】[0029]本発明の異なる諸実施形態によるメンブレンを断面図で概略的に図示している。
【図６】[0029]本発明の異なる諸実施形態によるメンブレンを断面図で概略的に図示している。
【図７】[0029]本発明の異なる諸実施形態によるメンブレンを断面図で概略的に図示している。
【図８】[0029]本発明の異なる諸実施形態によるメンブレンを断面図で概略的に図示している。
【図９】[0030]様々な材料の破壊靱性及び降伏強さを比較するグラフである。
【図１０】[0031]様々な材料に関する降伏強さの温度依存性を示すグラフである。
【図１１】[0032]理論及び実験により、異なる厚さのＭｏＳｉ２の透過率、反射率、及び吸光度を波長と相関するものとしてそれぞれ示すグラフである。
【図１２】[0032]理論及び実験により、異なる厚さのＭｏＳｉ２の透過率、反射率、及び吸光度を波長と相関するものとしてそれぞれ示すグラフである。
【図１３】[0032]理論及び実験により、異なる厚さのＭｏＳｉ２の透過率、反射率、及び吸光度を波長と相関するものとしてそれぞれ示すグラフである。
【図１４】[0033]直径１．５ｃｍのＭｏＳｉ２メンブレンを通るＥＵＶ透過率の分布を示している。
【図１５】[0034]０．６５Ｗ／ｃｍ２で２０時間露光されたＭｏＳｉ２メンブレンに関する波長によるＥＵＶ透過率の変動を示している（メンブレンの中央領域とその他の領域では著しい違いは全く見られない）。
【図１６】[0035]１．８Ｗ／ｃｍ２で２０時間露光されたＭｏＳｉ２メンブレンに関する波長によるＥＵＶ透過率の変動を示している（破線は中央領域での透過率を示す）。
【図１７】[0036]一実施形態によりメンブレンを製造するためのプロセスフローの例を図示している。
【図１８】[0036]一実施形態によりメンブレンを製造するためのプロセスフローの例を図示している。
【図１９】[0036]一実施形態によりメンブレンを製造するためのプロセスフローの例を図示している。
【図２０】[0036]一実施形態によりメンブレンを製造するためのプロセスフローの例を図示している。
【図２１】[0036]一実施形態によりメンブレンを製造するためのプロセスフローの例を図示している。
【図２２】[0036]一実施形態によりメンブレンを製造するためのプロセスフローの例を図示している。
【図２３】[0036]一実施形態によりメンブレンを製造するためのプロセスフローの例を図示している。
【図２４】[0036]一実施形態によりメンブレンを製造するためのプロセスフローの例を図示している。
【図２５】[0036]一実施形態によりメンブレンを製造するためのプロセスフローの例を図示している。
【図２６】[0037]  ポリシリコンベース層の異方性エッチングによって形成された不規則支持表面上に形成された放射率層を有するメンブレンを断面図で概略的に図示している。
【図２７】[0038]ベース層に加えて設けられたポリシリコンの層の異方性エッチングによって形成された不規則支持表面上に形成された放射率層を有するメンブレンを製造する方法における諸ステップを断面図で概略的に図示している。
【図２８】[0038]ベース層に加えて設けられたポリシリコンの層の異方性エッチングによって形成された不規則支持表面上に形成された放射率層を有するメンブレンを製造する方法における諸ステップを断面図で概略的に図示している。
【図２９】[0039]メンブレンを解放するためにエッチングすべき領域を規定するために使用されるマスク（左）と、メンブレンの結果として生じる自立部分（右）の概略上面図を図示しており、マスク及び自立部分は９０度の隅を有する。
【図３０】[0040]メンブレンを解放するためにエッチングすべき領域を規定するために使用されるマスク（左）と、メンブレンの結果として生じる自立部分（右）の概略上面図を図示しており、マスク及び自立部分は隅における応力集中を低減するために９０度より大きい内角を備えた隅を有する。
【図３１】[0041]ベース層とキャッピング層とを有するメンブレンを断面図で概略的に図示しており、キャッピング層はＭｏと少なくとも１つの他の金属との合金を含むか又はホウケイ酸ガラスを含む。
【図３２】[0042]ベース層と、ＭｏＳｉ２又はＳｉを含むキャッピング層第１サブレイヤと、Ｂを含むキャッピング層第２サブレイヤとを有するメンブレンを断面図で概略的に図示している。
【図３３】[0043]本発明によりメンブレンをモニターし浄化するためのクリーニングツールを概略的に図示している。
【図３４】[0044]メンブレンを製造する方法のステージを概略的に図示している。
【図３５】[0045]図３４の製造方法における更なるステージを概略的に図示している。
【発明を実施するための形態】
【００２８】
[0046]  図１は、本発明の一実施形態によるソースコレクタモジュールＳＯを含むリソグラフィ装置１００を概略的に示す。この装置１００は、
−放射ビームＢ（例えば、ＥＵＶ放射）を調整するように構成された照明システム（又はイルミネータ）ＩＬ。
−パターニングデバイス（例えば、マスク又はレチクル）ＭＡを支持するように構成され、パターニングデバイスを正確に位置決めするように構成された第１のポジショナＰＭに接続された支持構造（例えば、マスクテーブル）ＭＴと、
−基板（例えば、レジストコートウェーハ）Ｗを保持するように構成され、基板を正確に位置決めするように構成された第２のポジショナＰＷに接続された基板テーブル（例えば、ウェーハテーブル）ＷＴと、
−パターニングデバイスＭＡによって放射ビームＢに与えられたパターンを、基板Ｗのターゲット部分Ｃ（例えば、１つ以上のダイを含む）上に投影するように構成された投影システム（例えば、反射投影システム）ＰＳと、を含む。
【００２９】
[0047]  照明システムＩＬは、放射を誘導し、整形し、又は制御するための、屈折型、反射型、磁気型、電磁型、静電型、又はその他のタイプの光学コンポーネント、あるいはそれらの任意の組み合わせなどの様々なタイプの光学コンポーネントを含むことができる。
【００３０】
[0048]  支持構造ＭＴは、パターニングデバイスの配向、リソグラフィ装置の設計及び、例えばパターニングデバイスが真空環境で保持されているか否か等の条件に応じた方法でパターニングデバイスＭＡを保持する。支持構造ＭＴは、機械式、真空式、静電式又はその他のクランプ技術を用いて、パターニングデバイスＭＡを保持することができる。支持構造ＭＴは、例えば、必要に応じて固定又は可動式にできるフレーム又はテーブルであってもよい。支持構造ＭＴは、パターニングデバイスＭＡが例えば投影システムＰＳに対して確実に所望の位置に来るようにしてもよい。
【００３１】
[0049]  「パターニングデバイス」という用語は、基板Ｗのターゲット部分Ｃにパターンを生成するように、放射ビームＢの断面にパターンを付与するために使用し得る任意のデバイスを指すものとして広義に解釈されるべきである。放射ビームＢに付与されるパターンは、集積回路などのターゲット部分Ｃに生成されるデバイスの特定の機能層に相当する。
【００３２】
[0050]  パターニングデバイスＭＡは透過性又は反射性でよい。パターニングデバイスの例には、マスク、プログラマブルミラーアレイ、及びプログラマブル液晶ディスプレイ（ＬＣＤ）パネルがある。マスクはリソグラフィにおいて周知のものであり、これには、バイナリマスク、レベンソン型（ａｌｔｅｒｎａｔｉｎｇ）位相シフトマスク、ハーフトーン型（ａｔｔｅｎｕａｔｅｄ）位相シフトマスクのようなマスクタイプ、さらには様々なハイブリッドマスクタイプも含まれる。プログラマブルミラーアレイの一例として、小型ミラーのマトリクス配列を使用し、ミラーは各々、入射する放射ビームを異なる方向に反射するよう個々に傾斜することができる。傾斜したミラーは、ミラーマトリクスによって反射する放射ビームにパターンを付与する。
【００３３】
[0051]  照明システムＩＬと同様、投影システムＰＳは、使用する露光放射、又は真空の使用などの他の要因に合わせて適宜、例えば屈折、反射、磁気、電磁気、静電型等の光学コンポーネント、又はその任意の組み合わせなどの種々のタイプの光学コンポーネントを含んでいてもよい。その他のガスは放射を吸収しすぎるため、ＥＵＶ放射用には真空を使用することが望ましいことがある。従って、真空環境は、真空壁及び真空ポンプを用いてビーム経路全体に提供してもよい。
【００３４】
[0052]  本明細書で示すように、リソグラフィ装置１００は、反射タイプである。（例えば、反射マスクを使用する。）
【００３５】
[0053]  リソグラフィ装置１００は、２つ（デュアルステージ）以上の基板テーブルＷＴ（及び／又は２つ以上の支持構造ＭＴ）を有するタイプのものであってよい。そのような「マルチステージ」リソグラフィ装置においては、追加の基板テーブルＷＴ（及び／又は追加の支持構造ＭＴ）は並行して使用するか、又は別の１つ以上の基板テーブルＷＴ（及び／又は別の１つ以上の他の支持構造ＭＴ）を露光に使用している間に１つ以上の基板テーブルＷＴ（及び／又は１つ以上の支持構造ＭＴ）上で予備工程を実行することができる。
【００３６】
[0054]  図１を参照すると、照明システムＩＬはソースコレクタモジュールＳＯから極端紫外線放射ビームを受け取る。ＥＵＶ光を生成するための方法は、ＥＵＶ範囲内に１つ以上の輝線を含み、例えば、キセノン、リチウム、又はスズなどの少なくとも１つの元素を有する材料をプラズマ状態に変換することを含むが、必ずしもこれに限定されない。しばしばレーザ生成プラズマ（「ＬＰＰ」）と呼ばれるこのような方法の１つでは、必要な線発光元素を有する材料の小滴、流れ、又はクラスタなどの燃料をレーザビームで照射することにより、必要なプラズマを生成することができる。ソースコレクタモジュールＳＯは、燃料を励起するレーザビームを提供するために、図１に示されていない、レーザを含むＥＵＶ放射システムの一部にすることができる。結果として生じるプラズマは出力放射、例えばＥＵＶ放射を放出し、この放射はソースコレクタモジュール内に配置された放射コレクタを使用して収集される。レーザ及びソースコレクタモジュールＳＯは、例えば燃料励起のためのレーザビームを提供するためにＣＯ２レーザが使用される場合に、別々の構成要素であってもよい。
【００３７】
[0055]  このような場合、レーザはリソグラフィ装置１００の一部を形成すると見なされず、放射ビームＢは、例えば適切な誘導ミラー及び／又はビームエキスパンダなどを備えるビームデリバリシステムの助けにより、レーザからソースコレクタモジュールＳＯへと渡される。他のケースでは、例えば、放射源がしばしばＤＰＰ源と呼ばれる放電生成プラズマＥＵＶジェネレータである場合は、放射源がソースコレクタモジュールＳＯの一体部分であってもよい。
【００３８】
[0056]  照明システムＩＬは、放射ビームの角度強度分布を調整するためのアジャスタを備えることができる。一般に、照明システムの瞳面における強度分布の少なくとも外側及び／又は内側半径範囲（一般にそれぞれσ−ｏｕｔｅｒ及びσ−ｉｎｎｅｒと呼ばれる）を調節することができる。また、照明システムＩＬは、ファセットされたフィールド及び瞳ミラーデバイスなどの様々な他のコンポーネントを含むことができる。照明システムＩＬは、放射ビームＢを調節して、その断面にわたって所望の均一性と強度分布とが得られるようにしてもよい。
【００３９】
[0057]  放射ビームＢは、支持構造（例えば、マスクテーブル）ＭＴ上に保持されたパターニングデバイス（例えばマスク）ＭＡに入射し、パターニングデバイスＭＡによってパターン形成される。パターニングデバイス（例えばマスク）ＭＡから反射された後、放射ビームＢは投影システムＰＳを通過し、投影システムＰＳは放射ビームＢを基板Ｗのターゲット部分Ｃ上に合焦させる。第２のポジショナＰＷ及び位置センサＰＳ２（例えば、干渉計装置、リニアエンコーダ又は容量センサ）の助けを借りて、基板テーブルＷＴは、例えば、異なるターゲット部分Ｃを放射ビームＢの経路に位置決めするように正確に移動させることができる。同様に、第１のポジショナＰＭ及び別の位置センサＰＳ１を使用して、パターニングデバイス（例えば、マスク）ＭＡを放射ビームＢの経路に対して正確に位置決めすることができる。パターニングデバイス（例えば、マスク）ＭＡ及び基板Ｗは、マスクアライメントマークＭ１、Ｍ２及び基板アライメントマークＰ１、Ｐ２を使用して位置合わせすることができる。
【００４０】
[0058]  図２は、ソースコレクタモジュールＳＯと照明システムＩＬと投影システムＰＳとを含むリソグラフィ装置１００をより詳細に示している。ＥＵＶ放射放出プラズマ２１０はプラズマ源によって形成することができる。ＥＵＶ放射は、電磁スペクトルのＥＵＶ範囲内の放射を放出するように放射放出プラズマ２１０が作成される、Ｘｅガス、Ｌｉ蒸気、又はＳｎ蒸気などのガス又は蒸気によって生成することができる。一実施形態では、ＥＵＶ放射を生成するために、励起されたスズ（Ｓｎ）のプラズマが提供される。
【００４１】
[0059]  放射放出プラズマ２１０によって放出された放射は、ソースチャンバ２１１からコレクタチャンバ２１２内に渡される。
【００４２】
[0060]  コレクタチャンバ２１２は放射コレクタＣＯを含んでもよい。放射コレクタＣＯを横断する放射は、仮想光源点ＩＦにおいて合焦することができる。仮想光源点ＩＦは一般に中間焦点と呼ばれ、ソースコレクタモジュールＳＯは、仮想光源点ＩＦが閉鎖構造２２０の開口部２２１又はその付近に位置するように配置される。仮想光源点ＩＦは放射放出プラズマ２１０の像である。
【００４３】
[0061]  その後、放射は照明システムＩＬを横断し、この照明システムは、パターニングデバイスＭＡにおけるパターンなしビーム２１の所望の角度分布並びにパターニングデバイスＭＡにおける放射強度の所望の均一性を提供するように配置されたファセットフィールドミラーデバイス２２及びファセット瞳ミラーデバイス２４を含むことができる。支持構造ＭＴによって保持されたパターニングデバイスＭＡにおいてパターンなしビーム２１が反射すると、パターン付きビーム２６が形成され、そのパターン付きビーム２６は基板テーブルＷＴによって保持された基板Ｗ上に反射素子２８、３０を介して投影システムＰＳによって結像される。
【００４４】
[0062]  一般に、照明システムＩＬ及び投影システムＰＳには示されているものより多くの要素が存在する可能性がある。さらに、図に示されているものより多くのミラーが存在する可能性があり、例えば、図２に示されているより１〜６つ追加の反射素子が投影システムＰＳ内に存在してもよい。
【００４５】
[0063]  代替的に、ソースコレクタモジュールＳＯはＬＰＰ放射システムの一部にすることができる。
【００４６】
[0064]  図１に図示されているように、一実施形態では、リソグラフィ装置１００は照明システムＩＬと投影システムＰＳとを含む。照明システムＩＬは放射ビームＢを放出するように構成される。投影システムＰＳは介在する空間によって基板テーブルＷＴから分離される。投影システムＰＳは、放射ビームＢに付与されたパターンを基板Ｗ上に投影するように構成される。このパターンは放射ビームＢのＥＵＶ放射のためのものである。
【００４７】
[0065]  投影システムＰＳと基板テーブルＷＴとの間に介在する空間は少なくとも部分的に真空にすることができる。介在する空間は、使用された放射がそこから基板テーブルＷＴに向かって誘導される固体表面によって投影システムＰＳの位置で区切ることができる。
【００４８】
[0066]  一実施形態では、リソグラフィ装置１００は動的ガスロックを含む。動的ガスロックはメンブレンアセンブリ８０を含む。一実施形態では、動的ガスロックは、介在する空間に位置するメンブレンアセンブリ８０によって覆われた中空部分を含む。中空部分は放射の経路の周りに位置する。一実施形態では、リソグラフィ装置１００は、ガスの流れで中空部分の内側を洗い流すように構成されたガスブロワ（ｇａｓ  ｂｌｏｗｅｒ）を含む。放射は、基板Ｗに衝突する前にメンブレンアセンブリを通って移動する。
【００４９】
[0067]  一実施形態では、リソグラフィ装置１００はメンブレンアセンブリ８０を含む。上記で説明したように、一実施形態では、メンブレンアセンブリ８０は動的ガスロックのためのものである。この場合、メンブレンアセンブリ８０は、ＤＵＶ放射をフィルタで除去するためのフィルタとして機能する。追加的に又は代替的に、一実施形態では、メンブレンアセンブリ８０はＥＵＶリソグラフィ用のパターニングデバイスＭＡのためのペリクルである。本発明のメンブレンアセンブリ８０は、動的ガスロック又はペリクル、あるいはスペクトル純度フィルタなどの他の目的に使用することができる。一実施形態では、メンブレンアセンブリ８０はメンブレン４０を含み、これはメンブレンスタック（ｍｅｍｂｒａｎｅ  ｓｔａｃｋ）とも呼ばれる。一実施形態では、メンブレンは入射ＥＵＶ放射の少なくとも８０％を透過するように構成される。
【００５０】
[0068]  一実施形態では、メンブレンアセンブリ８０は、空中浮遊粒子及びその他の形の汚染からパターニングデバイスＭＡを保護するために、パターニングデバイスＭＡを密閉するように構成される。パターニングデバイスＭＡの表面上の汚染は基板Ｗ上に製造欠陥を引き起こす可能性がある。例えば、一実施形態では、ペリクルは、粒子がリソグラフィ装置１００内のパターニングデバイスＭＡのステッピングフィールド内に移動する可能性を低減するように構成される。
【００５１】
[0069]  パターニングデバイスＭＡが非保護の状態で放置された場合、汚染によってパターニングデバイスＭＡを浄化又は廃棄することが必要になる可能性がある。パターニングデバイスＭＡを浄化することは貴重な製造時間を中断し、パターニングデバイスＭＡを廃棄することは費用のかかることである。また、パターニングデバイスＭＡを交換することも貴重な製造時間を中断するものである。
【００５２】
[0070]  メンブレン４０に入射するＥＵＶはメンブレン４０に熱を加えることになる。この熱はメンブレン４０の温度を上昇させることになる。現在のＥＵＶ源では、メンブレンの温度は典型的に約８００〜９００℃に達する。将来のＥＵＶ源はより大きい出力を有し、より大きい熱負荷を加える可能性がある。メンブレン４０の温度が上昇しすぎる場合、メンブレン４０の性能又は寿命が低減される可能性がある。メンブレン４０が完全に故障する可能性もある。
【００５３】
[0071]  メンブレン４０の様々な層に使用される材料は、ａ）熱負荷抵抗を増すための放射率層を有すること、ｂ）過酷なＥＵＶスキャナ環境からメンブレンを保護し、その寿命を延ばすための外部キャッピング層（ＯＬＴ）を有すること、ｃ）これらの層のいずれかの拡散／混合を防止するためのバリア層を有することなど、様々な機能要件を満たす必要がある。
【００５４】
[0072]  従って、その他の機能要件をすべて満たし、十分な製造性歩留まりのための大きいプロセスウィンドウを可能にしながら、極めて低いＥＵＶ反射率（例えば、ＥＵＶＲ＜０．０５％）を有するロバストなメンブレン４０を設計することが望ましい。
【００５５】
[0073]  幾つかの既存のメンブレンに使用される材料は、良好な機械的性質及びＥＵＶ透過率を有するが、赤外線中では比較的低い放射率を有する。この低い放射率は、このような材料から作られるメンブレンが熱を放射できる速度を制限する。更なる層が全く追加されない場合、このメンブレンは使用中に熱くなりすぎて故障することになる。放射率を高め、性能を改善するために、高い放射率を備えたキャッピング層がこのようなメンブレンに追加されている。しかしながら、このようなキャッピング層は望ましくないことにＥＵＶ反射率を高める可能性がある。例えば、Ｒｕ、Ｍｏ、Ｚｒ、及びＮｂなどの金属は良好な放射率を有するが、比較的高い反射率を有する。さらに、キャッピング層は使用中に劣化する可能性があることが判明している。例えば、Ｒｕ、Ｍｏ、Ｚｒ、及びＮｂなどの金属は、保護されない場合、使用中に酸化する。フォトイオニックエッチングは、本来は高温で比較的安定しているＳｉＮ及びＳｉＯ２などの材料の劣化を引き起こす可能性がある。
【００５６】
[0074]  図３は、改善されたバランスの性質を提供することが判明しているメンブレン４０を図示している。この実施形態では、メンブレン４０は、第１のキャッピング層７０とベース層６０と第２のキャッピング層８０と、という順序で複数層を有するスタックを含む。第１のキャッピング層７０は第１の金属の酸化物を含む。ベース層６０は、第２の金属と追加の元素とを含む化合物を含む。追加の元素は、Ｓｉ、Ｂ、Ｃ、及びＮからなるグループから選択される。第２のキャッピング層８０は第３の金属の酸化物を含む。第１の金属は第２の金属とは異なる。第３の金属は第１の金属と同じであるか又は第３の金属は第１の金属とは異なる。一実施形態では、第１のキャッピング層７０と第２のキャッピング層８０のいずれか一方又は両方はメンブレン４０の外面を形成する。同図のこの向きでは、メンブレン４０は上部外面（上向き）及び下部外面（下向き）を有する。第１のキャッピング層７０は上部外面を形成する。第２のキャッピング層８０は下部外面を形成する。
【００５７】
[0075]  一実施形態では、ベース層６０は赤外線中で高い放射率を有する。例えば、放射率が０（最小）と１（最大）との間で変動する場合、放射率は０．２より大きく、任意選択で０．３より大きく、任意選択で０．４より大きい可能性がある。従って、ベース層６０は、効果的に熱を放射し、メンブレン４０が過熱するのを防止する。第１のキャッピング層７０及び第２のキャッピング層８０は、例えば、入射ＥＵＶ放射及び／又は酸化性の環境条件による劣化からベース層６０を保護する。一実施形態では、ベース層６０は第１のキャッピング層７０及び第２のキャッピング層８０のそれぞれより厚く、任意選択で少なくとも５倍厚く、任意選択で少なくとも１０倍厚い。一実施形態では、ベース層６０は少なくとも８ｎｍ、任意選択で少なくとも１０ｎｍ、任意選択で少なくとも１５ｎｍ、任意選択で少なくとも２０ｎｍ、任意選択で少なくとも２５ｎｍの厚さを有する。一実施形態では、第１のキャッピング層７０及び第２のキャッピング層８０のそれぞれは５ｎｍより小さく、任意選択で４ｎｍより小さく、任意選択で３ｎｍより小さく、任意選択で２ｎｍより小さく、任意選択で１ｎｍより小さい厚さを有する。一実施形態では、メンブレンは、例えばポリシリコン層であるメンブレンベース層と、その上に放射率層及び保護キャッピング層ＯＬＴが追加されるバリア層（例えばＳｉＮ層）とを含む。このようなメンブレンのＥＵＶ反射率（ＥＵＶＲ）は、最良一致の放射率及びＯＬＴキャッピング層を使用し、弱め合う干渉を利用することによって最小化することができる。例えば、ＥＵＶ放射が１３．５ｎｍの波長を有する場合、バリア層について「４分の１ラムダ」の厚さ、即ち１３．５ｎｍ／４≒３．３ｎｍを使用し、放射層について「２分の１ラムダ」の厚さ、即ち１３．５ｎｍ／２≒６．７ｎｍを使用し、放射率層及びＯＬＴキャッピング層の屈折率をバリア層のものと一致させることが可能であり、例えば、バリア層についてはｎ＿ＳｉＮ＝０．９７、ＯＬＴキャップ層についてはｎ＿ＯＬＴ≒０．９７、放射率層についてはｎ＿ｅｎ＝ｎ＿ＳｉＮ２≒０．９４になる。
【００５８】
[0076]  以下の表１は、メンブレンコア層（ベース層である）の周りに対称的なサンドイッチ構成を有するメンブレン４０におけるそれぞれの機能とともに最適パラメータ及び材料の選択を示している。以下の表のＳｉＯ２は、ＳｉＮバリア層と接触して、ポリシリコンコア層の上に自然に形成された薄い自然酸化物層である。厚さの値はｎｍで示す。
【表１】
2019515322.tif 000004
【００５９】
[0077]  このようなメンブレン設計は、キャッピング層及びメンブレンベース層の材料に関するプロセスウィンドウを最大化することができる。この特定の設計により、Ｓｉベース層及びＳｉＮバリア層に関する非常に大きいプロセスウィンドウが可能になる。
【００６０】
[0078]  ポリシリコンメンブレンベース層と任意の更なる機能層との最良一致を例示するために特定のＥＵＶ波長（１３．５ｎｍ）及びメンブレン材料について上述しているが、本明細書には所与のＥＵＶ波長に関する上記の基準を満たす材料と層の任意の組み合わせが含まれている。
【００６１】
[0079]  一実施形態では、ベース層６０の厚さは、第１のキャッピング層７０及び第２のキャッピング層８０からのＥＵＶ反射間の弱め合う干渉を達成するように選択される。弱め合う干渉は望ましいことにメンブレン４０の全体的な反射率を低減する。一実施形態では、ベース層６０の厚さは９ｎｍ＋／−２ｎｍ、好ましくは＋／−１ｎｍであり、これは第１のキャッピング層７０と第２のキャッピング層８０との間の分離によって弱め合う干渉を引き起こさせるものであることが判明している。一実施形態では、ベース層６０の厚さは１６ｎｍ＋／−２ｎｍ、好ましくは＋／−１ｎｍであり、これは第１のキャッピング層７０と第２のキャッピング層８０との間の分離によって弱め合う干渉を引き起こさせるものであることが判明している。第１のキャッピング層７０及び第２のキャッピング層８０からのＥＵＶ反射間の弱め合う干渉を強化するこれらの実施形態は、第１の金属及び第３の金属のいずれか一方又は両方がＺｒを含む場合に特に効果的であることが判明している。
【００６２】
[0080]  一実施形態では、第１の金属の酸化物及び第３の金属の酸化物のいずれか一方又は両方は酸素伝導酸化物（ｏｘｙｇｅｎ  ｃｏｎｄｕｃｔｉｖｅ  ｏｘｉｄｅ）である。酸素伝導酸化物は、酸化物の格子により酸素の運搬を可能にする酸化物である。酸素伝導酸化物は酸化性の環境で特に安定しているので、第１のキャッピング層及び第２のキャッピング層に適切なものである。酸素伝導酸化物は優れたロバスト性を有することが知られており、高温の触媒作用で使用される。酸素伝導酸化物は、酸素に対する緩衝剤として作用することができるので、酸素含有量が変動する環境でその性質を適切に維持する。酸素伝導酸化物は、環境の酸素含有量の変化に応じて酸素を吸収し解放することができる。ＥＵＶ放射は多くの場合、保護層内の空格子点及びその他の欠陥の数を増加することになる。高レベルの格子酸素欠乏でも安定している酸素伝導酸化物、例えばＺｒＯ２が存在する。
【００６３】
[0081]  一実施形態では、第１の金属及び第３の金属のいずれか一方又は両方は、Ｎｂ、Ｚｒ、Ｃｅ、Ｔｉ、Ｌａ、Ｙ、及びＡｌからなるグループから選択され、それぞれ例えばＮｂＯ２、ＺｒＯ２、ＣｅＯ２、ＴｉＯ２、Ｌａ２Ｏ３、Ｙ２Ｏ３を形成する。任意選択で、第１の金属及び第３の金属のいずれか一方又は両方は、Ｚｒ及びＹからなるグループから選択される。Ｚｒの酸化物は特に効果的であることが判明している。また、Ｙの酸化物も特に効果的であることが判明している。いずれの酸化物にもドープすることができる。例えば、Ｚｒの酸化物が使用される場合、この酸化物にイットリア（Ｙ２Ｏ３）をドープしてイットリア安定化ジルコニアを形成することができる。異なる酸化物の任意の混合物を使用することもできる。
【００６４】
[0082]  一実施形態では、ベース層において第２の金属と追加の元素とを含む化合物は第２の金属及び追加の元素からなる（即ち、任意選択でドーパントを除き、この化合物には他の元素は全く存在しない）。
【００６５】
[0083]  一実施形態では、ベース層６０の化合物において第２の金属はＭｏであり、上記の追加の元素は、例えばＭｏＳｉ２及び／又は任意のその他の安定したストイキオメトリとしてのＳｉである。一実施形態では、化合物はＭｏ及びＳｉからなる。
【００６６】
[0084]  一実施形態では、ベース層６０の化合物において第２の金属はＲｕであり、上記の追加の元素は、例えばＲｕＳｉ２及び／又はＲｕＳｉ及び／又は任意のその他の安定したストイキオメトリとしてのＳｉである。一実施形態では、化合物はＲｕ及びＳｉからなる。
【００６７】
[0085]  一実施形態では、ベース層６０の化合物において第２の金属はＺｒであり、上記の追加の元素は、例えばＺｒＳｉ２及び／又は任意のその他の安定したストイキオメトリとしてのＳｉである。一実施形態では、化合物はＺｒ及びＳｉからなる。
【００６８】
[0086]  一実施形態では、ベース層６０の化合物において第２の金属はＬａであり、上記の追加の元素は、例えばＬａＳｉ２及び／又は任意のその他の安定したストイキオメトリとしてのＳｉである。一実施形態では、化合物はＬａ及びＳｉからなる。
【００６９】
[0087]  一実施形態では、ベース層６０の化合物において第２の金属はＳｃであり、上記の追加の元素は、例えばＳｃＳｉ２及び／又は任意のその他の安定したストイキオメトリとしてのＳｉである。一実施形態では、化合物はＳｃ及びＳｉからなる。
【００７０】
[0088]  一実施形態では、ベース層６０の化合物において第２の金属はＹであり、上記の追加の元素は、例えばＹＳｉ２及び／又は任意のその他の安定したストイキオメトリとしてのＳｉである。一実施形態では、化合物はＹ及びＳｉからなる。
【００７１】
[0089]  一実施形態では、ベース層６０の化合物において第２の金属はＮｂであり、上記の追加の元素は、例えばＮｂＳｉ２及び／又は任意のその他の安定したストイキオメトリとしてのＳｉである。一実施形態では、化合物はＮｂ及びＳｉからなる。
【００７２】
[0090]  一実施形態では、ベース層６０の化合物において第２の金属はＭｏであり、上記の追加の元素は、例えばＭｏＢ２及び／又は任意のその他の安定したストイキオメトリとしてのＢである。一実施形態では、化合物はＭｏ及びＢからなる。
【００７３】
[0091]  一実施形態では、ベース層６０の化合物において第２の金属はＲｕであり、上記の追加の元素は、例えばＲｕＢ２及び／又は任意のその他の安定したストイキオメトリとしてのＢである。一実施形態では、化合物はＲｕ及びＢからなる。
【００７４】
[0092]  一実施形態では、ベース層６０の化合物において第２の金属はＺｒであり、上記の追加の元素は、例えばＺｒＢ２及び／又は任意のその他の安定したストイキオメトリとしてのＢである。一実施形態では、化合物はＺｒ及びＢからなる。
【００７５】
[0093]  一実施形態では、ベース層６０の化合物において第２の金属はＮｂであり、上記の追加の元素は、例えばＮｂＢ２及び／又は任意のその他の安定したストイキオメトリとしてのＢである。一実施形態では、化合物はＮｂ及びＢからなる。
【００７６】
[0094]  一実施形態では、ベース層６０の化合物において第２の金属はＴｉであり、上記の追加の元素は、例えばＴｉＢ２及び／又は任意のその他の安定したストイキオメトリとしてのＢである。一実施形態では、化合物はＴｉ及びＢからなる。
【００７７】
[0095]  一実施形態では、ベース層６０の化合物において第２の金属はＬａであり、上記の追加の元素は、例えばＬａＢ６及び／又は任意のその他の安定したストイキオメトリとしてのＢである。一実施形態では、化合物はＬａ及びＢからなる。
【００７８】
[0096]  一実施形態では、ベース層６０の化合物において第２の金属はＺｒであり、上記の追加の元素は、例えばＺｒＣ及び／又は任意のその他の安定したストイキオメトリとしてのＣである。一実施形態では、化合物はＺｒ及びＣからなる。
【００７９】
[0097]  本発明者らは、第１の金属がＺｒであり、第２の金属がＭｏであり、追加の元素がＳｉであり、第３の金属がＺｒであるという組み合わせが特に効果的であると判断した。
【００８０】
[0098]  第１の金属の酸化物及び第３の金属の酸化物は単一金属酸化物に限定されない。一実施形態では、第１の金属の酸化物は第１の金属と１つ以上の更なる金属とを含む混合金属酸化物である。一実施形態では、第３の金属の酸化物は第３の金属と１つ以上の更なる金属とを含む混合金属酸化物である。一実施形態では、第１の金属の酸化物は第１の金属と１つ以上の更なる金属とを含む混合金属酸化物であり、第３の金属の酸化物は第３の金属と１つ以上の更なる金属とを含む混合金属酸化物である。
【００８１】
[0099]  図３に示されているタイプの実施形態では、ベース層６０内で第２の金属と追加の元素とを含む化合物の少なくとも一部分は、第１のキャッピング層７０内の第１の金属の酸化物及び第２のキャッピング層８０内の第３の金属の酸化物のいずれか一方又は両方と接触している。この配置は比較的製造しやすいものである。この配置は、メンブレン４０が使用される状況で第１のキャッピング層７０内の第１の金属の酸化物及び第２のキャッピング層８０内の第３の金属の酸化物がベース層６０の適切な保護を提供する場合に使用することができる。図４〜図６はより複雑な構造が提供される実施形態を示している。
【００８２】
[00100]  図４は、ベース層６０が複数のベース層サブレイヤ６１〜６３を含む一実施形態を図示している。ベース層サブレイヤ６１〜６３のうちの少なくとも１つは、第２の金属と追加の元素とを含む化合物を含む。示されている例では、ベース層６０は、ベース層第１サブレイヤ６１と、ベース層第２サブレイヤ６２と、ベース層第３サブレイヤ６３とを含む。ベース層第２サブレイヤ６２は、ベース層第１サブレイヤ６１とベース層第３サブレイヤ６３との間に配置される。ベース層第２サブレイヤ６２は、第２の金属と追加の元素とを含む化合物を含む。ベース層第１サブレイヤ６１は追加の元素の酸化物を含む。ベース層第３サブレイヤ６３は追加の元素の酸化物を含む。
【００８３】
[00101]  一実施形態では、図４に示されているように、ベース層第１サブレイヤ６１の少なくとも一部分は第１のキャッピング層７０内の第１の金属の酸化物と接触している。一実施形態では、図４に示されているように、ベース層第３サブレイヤ６３の少なくとも一部分は第２のキャッピング層８０内の第３の金属の酸化物と接触している。
【００８４】
[00102]  一実施形態では、ベース層第１サブレイヤ６１及びベース層第３サブレイヤ６３はベース層第２サブレイヤ６２を使用中の損傷から保護する。ベース層第１サブレイヤ６１及びベース層第３サブレイヤ６３は、例えば抗酸化拡散バリア層として作用することができる。追加の元素がＳｉである場合、ベース層第１サブレイヤ６１及びベース層第３サブレイヤ６３のいずれか一方又は両方はシリカ（ＳｉＯ２）を含むことができる。ベース層第１サブレイヤ６１及びベース層第３サブレイヤ６３はスケールと呼ぶことができる。このスケールは、ベース層第２サブレイヤ６２上に（即ち、酸化性の環境で熱力学的に好都合であることにより）自然に形成することができる。この場合、スケールは自然スケール又は自然酸化物と呼ぶことができる。
【００８５】
[00103]  第１のキャッピング層７０及び第２のキャッピング層８０はベース層第１サブレイヤ６１及びベース層第３サブレイヤ６３を保護するものであり、例えばＥＵＶ光子によってこれらのサブレイヤのエッチングを防止するか又はその速度を低減する。
【００８６】
[00104]  第２の金属がＭｏ又はＲｕであり、追加の元素がＳｉである場合、シリカのスケールが形成されることは特に熱力学的に好都合である。このように形成されたスケールは高密度であり、高温で安定している。
【００８７】
[00105]  酸化時に保護シリカスケールを形成するというシリサイドの能力は、以下の２通りの反応の熱に基づいて判断することができる。
【００８８】
[00106]  反応１：ＭＳｉ２＋Ｏ２→ＭｘＳｉｙ＋ＳｉＯ２
【００８９】
[00107]  反応２：ｎＭＳｉ２＋（４ｎ＋ｋ）Ｏ２→ＭｎＯｋ＋２ｎＳｉＯ２
【００９０】
[00108]  反応１はシリカスケールとシリサイドを生成する。反応２は、金属酸化物とシリカという２通りの酸化物の混合物を生成する。後者の状況は、この場合、保護スケールが全く形成されないので望ましくない。２通りの反応の熱力学的確率は、以下に示すものと同様の公式によって計算された２通りの反応の熱を使用することによって評価することができる。
【数２】
2019515322.tif 000005
【００９１】
[00109]  ２９８Ｋにおける反応１のエンタルピーは酸素原子数ごとに計算され、正規化される。反応１と反応２のエンタルピーを比較することにより、どちらの反応がより熱力学的に好都合であるかを判断することが可能である。エンタルピーの温度依存性は考慮されない。この単純化は、Ｎｉｃｏｌｅｔ他のＳｏｌｉｄ  Ｓｔａｔｅ  Ｅｌｅｃｔｒｏｎｉｃｓ（１９７８年、２１、６６７〜６７５）によって妥当であることが示されている。
【００９２】
[00110]  異なるシリサイドに関する反応１及び反応２のエンタルピーの比較については以下の表２に示す。
【表２】
2019515322.tif 000006
【００９３】
[00111]  反応２のΔＨ２９８ｒが反応１のΔＨ２９８ｒより消極的である場合、保護シリカスケール形成は熱力学的に好都合である。この表は、シリカスケールが最も好都合に形成されるシリサイドがＲｕＳｉ２及びＭｏＳｉ２であることを示している。その上、本発明者らは、酸化の動力学を分析することにより、ＭｏＳｉ２が最も高い活性化エネルギーを有し、従って、最も酸化しにくいものである（ＭｏＳｉ２自体の酸化ではなく安定した保護層の形成に好都合である）と判断した。
【００９４】
[00112]  図５は、第１のキャッピング層７０が第１のキャッピング層第１サブレイヤ７１と第１のキャッピング層第２サブレイヤ７２とを含む一実施形態を図示している。第１のキャッピング層第１サブレイヤ７１は第１の金属の酸化物を含む。第１のキャッピング層第２サブレイヤ７２は第１のキャッピング層溶着酸化物を含む。第１のキャッピング層第２サブレイヤ７２は第１のキャッピング層第１サブレイヤ７１とベース層６０との間に位置決めされる。第１のキャッピング層溶着酸化物はベース層６０上に付着して、（図４に関連して上述した実施形態におけるベース層第１サブレイヤ６１及びベース層第３サブレイヤ６３のように）ベース層６０内の第２の金属と追加の元素とを含む化合物上に形成されたシリカなどの自然酸化物によって提供されると思われるものと同様の保護を提供することができる。第１のキャッピング層溶着酸化物は、自然酸化物が（例えば高温で）第２の金属と追加の元素とを含む化合物上に容易に又は安定して形成されない場合に提供することができる。一実施形態では、自然酸化物は低い融点を有する可能性があり、例えば、これは使用時に不安定性又は故障を引き起こす可能性がある。このような場合、自然酸化物は、第１のキャッピング層溶着酸化物を付着させる前に除去することができる。一実施形態では、第１のキャッピング層溶着酸化物はシリコンの酸化物（例えばシリカ）を含む。
【００９５】
[00113]  一実施形態では、第２のキャッピング層８０はこれと対応する方式で構成される。このような実施形態では、第２のキャッピング層８０は第２のキャッピング層第１サブレイヤ８１と第２のキャッピング層第２サブレイヤ８２とを含む。第２のキャッピング層第１サブレイヤ８１は第３の金属の酸化物を含む。第２のキャッピング層第２サブレイヤ８２は第２のキャッピング層溶着酸化物を含む。第２のキャッピング層第２サブレイヤ８２は第２のキャッピング層第１サブレイヤ８１とベース層６０との間に位置決めされる。一実施形態では、第２のキャッピング層溶着酸化物はシリコンの酸化物（例えばシリカ）を含む。
【００９６】
[00114]  図６は、図４及び図５の実施形態の組み合わせに対応するメンブレン４０を図示している。このメンブレン４０では、ベース層６０は、図４に関連して上述したように、ベース層第１サブレイヤ６１とベース層第２サブレイヤ６２とベース層第３サブレイヤ６３とを含む。さらに、メンブレン４０は、図５に関連して上述したように、第１のキャッピング層第１サブレイヤ７１と第１のキャッピング層第２サブレイヤ７２とを備えた第１のキャッピング層７０を含む。さらに、メンブレン４０は、図５に関連して上述したように、第２のキャッピング層第１サブレイヤ８１と第２のキャッピング層第２サブレイヤ８２とを備えた第２のキャッピング層８０を含む。図４及び図５の実施形態に対する追加の層は、第２の金属と追加の元素とを含む化合物を含むベース層６０の一部分（ベース層第２サブレイヤ６２内のベース層６０の放射部分）の改善された保護を提供することにより、メンブレン４０のロバスト性を増すことができる。
【００９７】
[00115]  図３〜図６には、第１のキャッピング層７０と第２のキャッピング層８０を有する実施形態が示されている。しかしながら、これらの層は不可欠なものではない。例えば図７及び図８に示されているその他の実施形態では、第１のキャッピング層７０及び第２のキャッピング層８０を省略することができる。このタイプのメンブレン４０はより容易に製造することができる。このようなメンブレン４０は、少なくとも限られたＥＵＶ出力について効果的に機能できることが判明している。
【００９８】
[00116]  図７は、メンブレン層５０を含むメンブレン４０を図示している。メンブレン層５０は、金属と追加の元素とを含む化合物を含む。図７の実施形態では、メンブレン４０の両方の外面の少なくとも一部がメンブレン層５０内の化合物によって形成される。メンブレン層５０内の化合物は、図３〜図６の実施形態における第２の金属と追加の元素とを含む化合物について上述した組成のいずれかを有することができる。メンブレン層５０の厚さは、図３〜図６の実施形態におけるベース層６０について上述した厚さのいずれかにすることができる。
【００９９】
[00117]  図８は、メンブレン層５０を含むメンブレン４０を図示している。メンブレン層５０は、金属と追加の元素とを含む化合物を含む。図８の実施形態では、メンブレン４０の両方の外面の少なくとも一部がメンブレン層５０内の化合物における追加の元素の酸化物によって形成される。メンブレン層５０内の化合物は、図３〜図６の実施形態における第２の金属と追加の元素とを含む化合物について上述した組成のいずれかを有することができる。メンブレン５０は、メンブレン層第１サブレイヤ５１とメンブレン層第２サブレイヤ５２とメンブレン層第３サブレイヤ５３とを含む。メンブレン層第１サブレイヤ５１は、図４及び図６の実施形態におけるベース層第１サブレイヤ６１について上述した組成のいずれかを有することができる。メンブレン層第２サブレイヤ５２は、図４及び図６の実施形態におけるベース層第２サブレイヤ６２について上述した組成のいずれかを有することができる。メンブレン層第３サブレイヤ５３は、図４及び図６の実施形態におけるベース層第３サブレイヤ６３について上述した組成のいずれかを有することができる。メンブレン層第１サブレイヤ５１及びメンブレン層第３サブレイヤ５３はそれによりメンブレン層第２サブレイヤ５２を使用中の損傷から保護する。メンブレン層５０（メンブレン層サブレイヤ５１〜５３のすべてを含む）の厚さは、図３〜図６の実施形態におけるベース層６０について上述した厚さのいずれかにすることができる。
【０１００】
[00118]  任意選択で、メンブレン４０をさらに保護するために１つ以上の更なる層を設けることができる。例えば、ベース層６０の上下に（任意の介在する層の有無にかかわらず）Ａｌ２Ｏ３の薄い層（例えば１ｎｍ以下）を設けることができる。
【０１０１】
[00119]  図７及び図８に示されているタイプのメンブレン４０は、熱力学的に好都合である保護シリカスケールの形成（図８の配置においてメンブレン層第１サブレイヤ５１及びメンブレン層第３サブレイヤ５３を形成すること）のために、金属がＭｏ又はＲｕであり、追加の元素がＳｉである場合に特に効果的であることが判明している。
【０１０２】
[00120]  上記の諸実施形態のいずれでも、メンブレン４０は、高い放射率を提供する層（ベース層６０又はメンブレン層５０）がＭｏとＳｉ又はＲｕとＳｉを含む化合物、特にＭｏとＳｉ又はＲｕとＳｉからなる化合物を含む時に特に適切に機能することが判明している。保護シリカスケールの形成は、酸化又はフォトニックエッチングによる損傷に対して高度のロバスト性を保証する。これらの化合物の熱機械特性がＥＵＶでの使用に特に適切に適合していることがさらに判明している。ＭｏＳｉ２の熱機械特性について以下に詳細に述べる。同様の考慮事項はＲｕＳｉ２に適用されることが予想される。
【０１０３】
[00121]  機械的に、ＭｏＳｉ２はＳｉＮに似ている（ＲｕＳｉ２についてもそれが予想される）。しかしながら、ＭｏＳｉ２はＳｉＮより厚くすることができる。それによりＭｏＳｉ２に基づくメンブレン４０は、１３．５ｎｍで依然として高いＥＵＶ透過性を有しながら、ＳｉＮに基づく対応するメンブレンより強くすることができる。さらに、ＭｏＳｉ２及びＲｕＳｉ２は本質的に高い放射率を有し、追加の金属性キャッピング層（上述のように、ＥＵＶ反射を増す傾向があるもの）を必要としないであろう。ＭｏＳｉ２からのＥＵＶ反射は０．１％未満であることが判明している。
【０１０４】
[00122]  図９は、様々な材料のおおよその降伏強さ及び破壊靱性を（楕円として）示している。ＭｏＳｉ２を表す楕円はグラフの中心付近に位置する。この楕円はバルクＭｏＳｉ２に関する数値を使用して描かれている。薄い皮膜の場合、この数値はより好都合なものになる。例えばペリクルとしてＥＵＶで使用するためのメンブレン４０は、少なくとも０．１ＧＰａの降伏強さ（即ち、ＭＩＮと示された破線の右側）を有する必要がある。ｐＳｉペリクル及びＳｉＮペリクルの降伏強さは同図の下方部分に破線で示されている。ＭｏＳｉ２は必要最小限を楽に上回る降伏強さを有する。さらに、ＭｏＳｉ２は（例えばｐＳｉの破壊靱性と比較して）比較的高い破壊靱性を有する。高い破壊靱性は、ＭｏＳｉ２をより薄くしてＥＵＶ透過率を改善できることを意味する。
【０１０５】
[00123]  さらに、延性脆性遷移温度（ＤＢＴＴ）はＭｏＳｉ２の場合、１０００℃を上回る。これは、メンブレン４０が正常な使用時に達する可能性のある最高温度ＴＭＡＸ（以下の図１０に示されている）より高い。従って、ＭｏＳｉ２に基づくメンブレン４０は、ＴＭＡＸより低いＤＢＴＴを有する材料（例えば図１０にｐＳｉ  ＤＢＴＴと表示された破線によって示されているｐＳｉ）より、著しいクリープ及びそれに対応する張力損失を被る可能性が低く、使用時にＤＢＴＴを通してこの材料を熱的に循環させることができる。
【０１０６】
[00124]  降伏強さの温度依存性は図１０に示されている。例えば、ｐＳｉ及び純粋Ｍｏとは対照的に、ＭｏＳｉ２の降伏強さは安定したままであり、１５００°Ｋまで０．１ＧＰａという最小値を上回る。
【０１０７】
[00125]  図１１〜図１３は、使用中に熱を放射するために関連の波長範囲における異なる厚さのＭｏＳｉの吸光度（放射率に対応する）について検討した実験及び理論研究の結果を示している。吸光度（放射率）は透過率及び反射率から導出することができ、これは実験的に測定するか又は理論的に推定することができる。図１１は、この波長範囲における透過率の変動を示している。図１２は、この波長範囲における反射率の変動を示している。図１３は、この波長範囲における吸光度（放射率）の変動を示している。それぞれのグラフでは、４つの理論的に決定された曲線が提供され、３０１、３０２、３０３、及び３０４と表示され、破線として示されている。さらに、３つの実験的に決定された曲線が提供され、３１１、３１２、及び３１３と表示され、実線として示されている。各図の曲線３０１は、ＳｉＮの厚さ２５ｎｍの層（放射率に著しく貢献しないもの）の一方の側のＭｏＳｉ２の３．５ｎｍの層に関する理論的結果を示している。各図の曲線３０２は、ＳｉＮの厚さ２５ｎｍの層の両側のＭｏＳｉ２の３．５ｎｍの層に関する理論的結果を示している。各図の曲線３０３は、ｐＳｉの厚さ５０ｎｍの層（放射率に著しく貢献しないもの）の両側のＭｏＳｉ２の３．５ｎｍの層に関する理論的結果を示している。各図の曲線３０４は、ＭｏＳｉ２の厚さ３１ｎｍの層単独に関する理論的結果を示している。各図の曲線３１１は、ＳｉＮ上のＭｏＳｉ２の厚さ３．５ｎｍの層に関する実験結果を示している。各図の曲線３１２は、ＳｉＮ層の両側の厚さ３．５ｎｍの層に関する実験結果を示している。各図の曲線３１３は、ｐＳｉ層の両側のＭｏＳｉ２の厚さ３．５ｎｍの層に関する実験結果を示している。
【０１０８】
[00126]  図１１〜図１３は、ＭｏＳｉ２の薄い層の場合でも、約０．２以上の吸光度（放射率）を達成できることを示している。ＭｏＳｉ２のより厚い層の場合、０．４より高い吸光度を達成することができる。１０〜５０ｎｍの範囲内のＭｏＳｉ２の層を含むメンブレン４０では０．４を上回る吸光度（放射率）を達成するはずであると予想される。ＭｏＳｉ２の非常に薄い層の場合でも達成される高い観測放射率は、ＭｏＳｉ２が使用中に劣化して薄くなった場合でもメンブレン４０の放射率が比較的高いままになる可能性があることを示唆している。従って、熱負荷は相当な期間の間、制御下に置かれたままになる可能性がある。従って、メンブレン４０の故障を遅らせることができる。
【０１０９】
[00127]  直径１．５ｃｍ及び厚さ２０ｎｍを有するＭｏＳｉ２メンブレン４０の例が製造された。図１４は、メンブレン４０の例の透過率がメンブレン４０の表面上で変動することが判明したことを示している。この透過率は８４％〜８８％の間で変動し、最も一般的な透過率（グラフのピーク）は約８６．５％である。例えば、密度を高めるため、酸化を低減するため、あるいはその両方のためのプロセス改善により、さらに透過率を改善できることが予想される。メンブレン４０は、吸収された２ワット／ｃｍ２超に相当するＥＵＶ出力に耐えることができた。ＥＵＶ反射率はＲｕ、Ｍｏ、及びＺｒの反射率より低かった。また、ＥＵＶ反射率も０．０５％というターゲット基準より低かった。
【０１１０】
[00128]  図３〜図８に関連して上述したように、ＭｏＳｉ２は保護シリカスケールを形成する。実験により、このシリカスケールは吸収された０．６５Ｗ／ｃｍ２に相当するＥＵＶ出力で安定していたが、シリカスケールは１．８Ｗ／ｃｍ２に相当するＥＵＶ出力でＥＵＶ光子によってエッチングされ始めることが示唆される。これらの実験の結果については図１５及び図１６に関連して以下に説明する。
【０１１１】
[00129]  図１５及び図１６は、吸収された０．６５Ｗ／ｃｍ２（図１５）及び吸収された１．８Ｗ／ｃｍ２（図１６）についてＥＵＶ波長と相関するものとして透過率％の測定変動を示している。図１５の実験では、透過率はメンブレン全体にわたっておおよそ均一であることが判明した。しかしながら、図１６の実験では、メンブレン４０の中央領域でかなり高い透過率が見られた（破線で示されている）。また、中央領域は赤熱していることも判明した。これは、中央領域における保護スケールに対する除去又は損傷によりＭｏＳｉ２がエッチングで除去されたことを示唆している。
【０１１２】
[00130]  図１５及び図１６の実験は、図８の実施形態がより低いＥＵＶ出力用に使用できるが、より高いＥＵＶ出力には図３〜図６に関連して上述したような追加の保護層を含む諸実施形態が望ましい可能性があることを示唆している。
【０１１３】
[00131]  図１７〜図２５は、一実施形態によりメンブレン４０を製造するためのプロセスフローの例を図示している。このプロセスフローは特に限定されるわけではない。要望通りにその他の様々なプロセスフローを使用することができる。
【０１１４】
[00132]  図１７は、シリコンウェーハ３２０を含む開始状態を図示している。
【０１１５】
[00133]  図１８に示されているように、シリコンウェーハ３２０の熱酸化により酸化物層３２２が形成される。
【０１１６】
[00134]  次のステップでは、図１９に示されているように、ＭｏＳｉ２層３２４が酸化物層３２２上に付着する。この付着は、例えば化学蒸着（ＣＶＤ）、原子層堆積（ＡＬＤ）、又は物理蒸着（ＰＶＤ）などの任意の適切な技法を使用して実行することができる。
【０１１７】
[00135]  次のステップでは、図２０に示されているように、テトラエチルオルトシリケート（ＴＥＯＳ）酸化物層３２６がＭｏＳｉ２層３２４上に形成される。
【０１１８】
[00136]  次のステップでは、図２１に示されているように、スタックの裏面で酸化物層３２２が除去される。
【０１１９】
[00137]  次のステップでは、図２２に示されているように、カプセル化層（ｅｎｃａｐｓｕｌａｔｉｏｎ  ｌａｙｅｒ）３２８がスタックの周りに設けられる。カプセル化層３２８は、プラズマ促進化学蒸着（ＰＥＣＶＤ）又は低圧化学蒸着（ＬＰＣＶＤ）で付着させたＳｉｘＮｙマスク（例えばＳｉ３Ｎ４）を含むことができる。
【０１２０】
[00138]  次のステップは、図２３に示されているように、カプセル化層３２８内のウィンドウのパターン形成及びドライエッチングを含む。
【０１２１】
[00139]  次のステップでは、ＫＯＨエッチングを適用して、裏面上のシリコンウェーハ３２０の一部分を選択的に除去する。
【０１２２】
[00140]  最後に、ウェット又はドライエッチングを適用して、ＴＥＯＳ層３２６及び酸化物層３２４の少なくとも一部を除去してメンブレン４０を形成する。
【０１２３】
[00141]  上記の諸実施形態では、赤外線中で高い放射率を有する金属酸化物材料（第２の金属と追加の元素とを含む化合物、例えばＭｏＳｉ２）がメンブレン４０のベース層６０に使用される。使用中のロバスト性及び信頼性を改善するために様々な異なるキャッピング層を設けることができる。図２６〜図２８は、赤外線中で高い放射率を有する代替メンブレン４０を生成するための製造プロセスの諸ステップの例を示している。代替メンブレンは必ずしもベース層６０内に第２の金属と追加の元素を使用するわけではない。ポリシリコンなどの標準的な材料をベース層６０に使用することができる。赤外線中の高い放射率は、ベース層６０に加えて設けられた放射率層（赤外線中で高い放射率を有する層）によって提供される。高い放射率を提供するために使用できる材料の範囲は、放射率層からの有害なＥＵＶ反射を低減するために放射率層の表面のトポロジーを適合させることによって増加される。
【０１２４】
[00142]  この方法はベース層６０を設けることを含む。この方法は放射率層４００を設けることをさらに含む。放射率層４００は赤外線中で高い放射率を有する。例えば、放射率が０（最低）〜１（最高）の間で変動する場合、放射率は０．２より大きく、任意選択で０．３より大きく、任意選択で０．４より大きくすることができる。従って、放射率層４００は、効果的に熱を放射し、メンブレン４０が使用中に過熱するのを防止する。一実施形態では、放射率層４００の放射率はベース層６０の放射率より高い。
【０１２５】
[00143]  一実施形態では、ベース層６０はポリシリコンを含む。
【０１２６】
[00144]  一実施形態では、放射率層４００は、Ｒｕ、Ｍｏ、Ｚｒ、及びＮｂのうちの１つ以上を含む。Ｒｕは（約１ｎｍ〜１０ｎｍの厚さ範囲で設けられた場合）特に良好な放射率を提供することが判明している。滑らかな表面を有する層として設けられた場合、Ｒｕ及びその他の材料は近法線入射ＥＵＶのための比較的高い反射率を有する（Ｒｕの場合は約１％）。この高い反射率は望ましくないことにコントラストを低減する。
【０１２７】
[00145]  低ＥＵＶ反射ペリクルを作るために、本質的に低ＥＵＶ反射の材料を使用することなど、幾つかの主要戦略が存在する。他の戦略は、以下に記載するように、粗くした境界面及び／又は中間層を使用することである。
【０１２８】
[00146]  近法線入射のための反射率は、不規則支持表面上に放射率層４００を設けることによって低減される。不規則支持表面は、平面支持層（ｐｌａｎａｒ  ｓｕｐｐｏｒｔ  ｌａｙｅｒ）４０２又はベース層６０の表面（あるいは、ベース層６０の表面の不規則性が平面支持層に転写される場合はその両方）によって形成することができる。放射率層４０２は、不規則支持表面の不規則性が支持表面とは反対側の放射率層４００の表面において対応する不規則性を発生するような厚さを有する。放射率層４００の表面における不規則性は、その不規則性の規模が比較的小さい場合は表面粗さとして記述することができる。３０ｎｍのポリシリコン上の４ｎｍのＲｕの滑らかな皮膜の場合、本発明者らは、法線入射ＥＵＶ反射率Ｒ＝約１．２％であると判断した。対照的に、１ｎｍの特性長規模の粗さによって規定される不規則支持表面上に形成されたＲｕの放射率層４００はＲ＝約０．５％を有する。一実施形態では、特性長規模は、表面トポロジーのピーク対トラフの高さの差の平均として定義される。しかしながら、ピーク間の面内分離は大きすぎてはならない。典型的に、ピーク間の平均面内分離は約１００ｎｍより小さい。３ｎｍの特性長規模の粗さによって規定される不規則支持表面上に形成されたＲｕの放射率層４００は０．００１％より小さいＲを有する。諸実施形態では、放射率層４００の表面における不規則性は、少なくとも２ｎｍ、任意選択で少なくとも３ｎｍの特性長規模を有する。放射率層４００の表面における不規則性は、３ｎｍより著しく長く、ＥＵＶ波長まで、さらにそれを超える長さ規模を有する可能性がある。このような不規則表面は、ランダムな方向及びサイズを備えたファセットを有する表面として記述することができる。ファセットは、ゼロ次（法線入射）反射をランダムな方向に像の外に方向変更し、それによりコントラストに対する負の効果を低減するか又は除去する。この効果は、ファセットが表面粗さに通常関連する不規則性より著しく大きい場合でも、粗さと同様のものである。
【０１２９】
[00147]  不規則支持表面は様々なやり方で形成することができる。一実施形態では、ベース層６０及びベース層６０上に形成された平面支持層４０２のいずれか一方又は両方を加工して、不規則支持表面を生成する。図２６はこのタイプの方法の結果を図示している。この実施形態では、ボトムエッチングを施したシリコンウェーハ３２０は、下部キャッピング層４０１（例えばＳｉ３Ｎ４）、ポリシリコンベース層６０、平面支持層４０２、及び放射率層４００をボトムアップ式に支持する。平面支持層４０２の付着前にポリシリコンベース層６０の上面に異方性エッチングが適用される。ポリシリコンのクリスタリットサイズは、異方性エッチングによって所望の不規則性を有する上面がベース層６０に生成されるように選択される。次に、平面支持層４０２が十分に薄い層として設けられ、ベース層６０の上面の不規則性が平面支持層の上面において対応する不規則性を生成し、それにより放射率層４００のための所望の不規則支持表面を形成する。放射率層４００は同様に十分に薄い層として設けられ、平面支持層４０２の上面における不規則性が放射率層４００の表面において対応する不規則性を生成する。平面支持層４０２及び放射率層４００は例えば約１ｎｍ〜約１０ｎｍの範囲内の厚さを有することができる。
【０１３０】
[00148]  図２７及び図２８は、シリコンウェーハ３２０とベース層６０との間に追加の層４０６が設けられる、放射率層４００を形成するための代替方法における諸ステップを図示している。一実施形態では、追加の層４０６はポリシリコンなどの多結晶材料を含む。追加の層４０６は、平面支持層４０２（例えばＳｉ３Ｎ４）の上面に付着する前に不規則上面を生成するように加工される。この加工は例えば異方性エッチングを含むことができる。ベース層６０は、例えばポリシリコンなどの多結晶層も含むことができ、平面支持層４０２上に形成される。示されている実施形態では、上部キャッピング層４０７（例えばＳｉ３Ｎ４）はベース層６０上に形成され、それにより図２７に示されている配置を提供する。その後、シリコンウェーハ３２０の一部分及び追加の層４０６の一部分を平面支持層４０２の底面（エッチストップとして作用する可能性がある）まで除去するために、バックサイドエッチングが適用される。平面支持層４０２の下面は、平面支持層４０２が元々は追加の層４０６の不規則上面上に形成されたために、不規則支持表面である。次に、放射率層４００を不規則支持表面上に付着させて、図２８の配置を生成する。放射率層４００は十分に薄い層として設けられ、不規則支持表面における不規則性が放射率層４００の両方の表面において対応する不規則性を生成する。
【０１３１】
[00149]  図２８に示されているタイプの配置では、ベース層６０とシリコンウェーハ３２０との間の追加の層４０６に提供された不規則性（例えば粗さ）は、ベース層６０とシリコンウェーハ３２０との間の接着性を改善することもできる。
【０１３２】
[00150]  不規則支持表面が多結晶材料の異方性エッチングによって形成される諸実施形態では、不規則支持表面におけるクリスタリット面の、メンブレンの法線に対する平均角度は好ましくは８５％未満、任意選択で８０％未満、任意選択で７０％未満、任意選択で６０％未満、任意選択で５０％未満である。この性質は、多結晶材料におけるクリスタリットサイズ及び異方性エッチングにおけるエッチング条件の適切な選択により達成することができる。９０度からの偏差により、クリスタリット面からの法線入射放射の鏡面反射が法線方向から離れるように誘導される。上述の９０度未満の角度の場合、鏡面反射の大部分が法線から非常に離れるように誘導されるので、その反射は結像装置によって捕捉されず、従って、コントラストに対して負の影響を及ぼすことになることが判明している。
【０１３３】
[00151]  図２９に概略的に図示されているように、メンブレンは典型的に、長方形のマスク４１０（左）を使用して支持構造（例えばシリコンウェーハ）の一領域を規定し、エッチングによって除去し、それによりメンブレン４０を解放して形成される。結果として生じるメンブレン４０の自立部分（右）はマスク４１０と同じ全体形状を有することになる。メンブレン４０の自立部分の形状は自立部分境界線４１２によって規定される。長方形のマスク４１０の場合、自立部分境界線４１２は真っ直ぐな４辺と９０度の隅４１４（小さい角度範囲内）を含むことになる。本発明者らは、９０度の隅４１４がメンブレン４０の自立部分において著しい応力集中を引き起こすと判断した。この応力集中は、メンブレン４０の故障の可能性を増すか及び／又はメンブレン４０の寿命を短縮するものである。応力集中は製造時にメンブレン４０のサイズのわずかな変化によって形成され、これは、メンブレン４０がもはや支持フレームにぴったり収まらない（例えば膨れだしを引き起こす）ことを意味する。
【０１３４】
[00152]  本発明者らは、９０度より大きい内角を備えた隅を生成すると応力集中を低減するか又は回避すると判断した。それによりメンブレン４０の信頼性及び／又は寿命を改善することができる。隅付近の光学擾乱も低減される。
【０１３５】
[00153]  従って、一実施形態では、例えば図３０に図示されているように、ＥＵＶリソグラフィ用のメンブレン４０が提供される。メンブレン４０は、マスク４１０（左）を使用してエッチングすべき支持構造の領域を規定し、次に規定された領域をエッチングして生成することができる。支持構造は、メンブレン４０の層を支持するシリコンウェーハを含むことができる。規定された領域のエッチングは、シリコンウェーハの一部分を除去してメンブレン４０を解放することを含む。メンブレン４０の一部分は自立状態になる。メンブレン４０の自立部分の形状は自立部分境界線４１２（右）によって規定される。自立部分境界線４１２は複数の実質的直線セクションを含む。図３０に示されている例では、自立部分境界線４１２は８つの実質的直線セクションを含む。各対の直接隣接する直線セクション間の内角４１６は、９０度、任意選択で少なくとも９５度、任意選択で少なくとも１００度、任意選択で少なくとも１１０度、任意選択で少なくとも１２０度より大きくなるように配置される。これは、図３０には内角のうちの１つのみについて示されているが、内角４１６のすべてが９０度より大きいことは明瞭に理解することができる。外角４１８は、１８０度から内角４１６を引いたものであり、９０度より小さくなる。それにより応力集中が低減され、メンブレンの信頼性及び／又は寿命が改善される。メンブレン４０の隅付近の光学擾乱（応力集中によって引き起こされる）も低減される。
【０１３６】
[00154]  異方性エッチングを使用してメンブレン４０を解放する場合、エッチングは結晶面を辿ることになる。これは、内角４１６が顕微鏡規模で隅の形態を完全に示すわけではないことを意味する可能性がある。しかしながら、この実施形態によって提供される、ある直線セクションから他の直線セクションへの遷移は、９０度の隅が設けられる場合より応力集中を低減するという点でさらに改善される。隅において失われるペリクルエリア（長方形の場合に対して）は非常に大きいものである必要はない（例えば、約１０〜１００平方ミクロン程度にすることができる）。従って、隅のジオメトリの変化は、使用時にＥＵＶ放射が通過するメンブレン４０の領域を妨害しないように容易に設計することができる。
【０１３７】
[00155]  ポリシリコン又は第２の金属と追加の元素とを含む化合物（例えばＭｏＳｉ２）から形成されたベース層６０を含むメンブレン４０は、過度な酸化からベース層を保護するＳｉＯ２などの自然酸化物（保護スケール）を形成することができる。しかしながら、この自然酸化物は、ＥＵＶ放射によってエッチングで除去され、最終的に使用中にベース層６０を完全に保護するのを止める可能性がある。本発明者らは、ホウケイ酸ガラスを含むキャッピング層がベース層６０の保護を改善できると判断した。図３１は、メンブレン４０がホウケイ酸ガラスを含むキャッピング層４２０によってそれぞれの側が保護されたベース層６０を含む配置の例を示している。ホウケイ酸ガラスを含むキャッピング層４２０は通常、ポリシリコン、第２の金属と追加の元素とを含む化合物、並びにＭｏＣ及びその他の炭化物などの様々なその他の組成を含む、多様なベース層６０の組成と組み合わせて使用することができる。
【０１３８】
[00156]  ホウケイ酸ガラスは、ベース層６０の自然酸化物の代わりに形成することができる。代替的に、ベース層の自然酸化物をホウケイ酸ガラスに転換することによってホウケイ酸ガラスを形成することができる。代替的に、ベース層６０の自然酸化物を覆うようにホウケイ酸ガラスを形成することができる。
【０１３９】
[00157]  使用可能な様々なホウケイ酸ガラス組成により、キャッピング層４２０の性質の望ましい調整が可能になる。本発明者らは、例えばホウケイ酸ガラスの組成の適切な選択により自然酸化物と比較して優れた安定性を達成することが可能であると判断した。
【０１４０】
[00158]  ホウケイ酸ガラスの薄い層を付着させるＣＭＯＳ適合方法は当技術分野で知られている（例えば、J. Leib、O. Gyenge、U. Hansen、S. Maus、K. Hauck、I. Ndip、M. ToepperによるLow Temperature Glass-Thin-Films for use in Power Applications、2011 Electronic Components and Technology Conference、978-1-61284-498-5/1lを参照）。Ｓｉの熱膨張係数（ＣＴＥ）と非常に密接に一致するＣＴＥを備えたコーティングをもたらす方法が報告されている。ベース層６０がポリシリコンを含む場合、この一致の結果、自然酸化物層（ＣＴＥが概してあまり十分に一致しない場合）と比較して高出力ＥＵＶの適用例において優れた機械的性質が得られるはずである。その上、比較的低温で軟化することができ、亀裂形成の危険性及びそれに関連する保護的性質の損失を低減する、ホウケイ酸ガラスの調合物が入手可能である。
【０１４１】
[00159]  ホウケイ酸ガラスキャッピング層４２０を付着させるための様々な技法が入手可能である。ベース層６０が最初にベース層６０の外面上に自然酸化物（例えば１．５〜２ｎｍの層のＳｉＯ２）とともに設けられる場合について、以下に３つの例を示す。
【０１４２】
[00160]  第１の方法例では、自然酸化物が剥離される。これは、例えばメンブレン４０をＨＦに浸漬することによって達成することができる。次に、ホウケイ酸ガラスの層（例えば厚さ数ｎｍ、例えば厚さ２ｎｍ）をベース層６０上に付着させて、キャッピング層４２０を形成する。ホウケイ酸ガラスを付着させるために、例えば、プラズマ促進電子ビーム付着を使用することができる。
【０１４３】
[00161]  第２の方法例では、自然酸化物の上にホウケイ酸ガラスの層を付着させる。この配置は酸化に対する保護を強化することができるが、自然酸化物の存在がＥＵＶ透過率を低減することになる。
【０１４４】
[00162]  第３の方法例では、自然酸化物としてのＳｉＯ２がホウケイ酸ガラスに変換される。これは、例えばＳｉＯ２をＢ２Ｏ３及びこのような変換のために当技術分野で知られているその他の添加剤と反応させることによって達成することができる。例えば、Ｂ２Ｏ３層は、Ｎａ２Ｏ、Ｌｉ２Ｏ、Ｐ２Ｏ５、又は所望の性質のガラスに必要なものとともにＳｉＯ２上に同時付着させることができる。この転換を完了するために高温アニールステップを適用することができる。
【０１４５】
[00163]  代替実施形態では、キャッピング層４２０は、Ｍｏと、Ｔａ、Ｔｉ、Ｃｒ、Ｎｉ、及びＮｂのうちの１つ以上などの少なくとも１つの他の金属との合金を含む。このようなキャッピング層４２０は、例えばポリシリコンを含むベース層６０と組み合わせて使用することができる。Ｍｏは望ましいことに赤外線中で高い放射率を有するが、室温でも空気中で酸化を被り、高温で急速に酸化することになる。Ｍｏを酸化から保護するために追加のキャッピング層を設けることができるが、これはメンブレン４０の複雑さを増すことになるであろう。Ｍｏと他の金属との合金化は、追加のキャッピング層を必要とせずにＭｏの酸化を著しく低減する。Ｍｏと約５ｗｔ％未満の他の金属との合金化は、酸化に対するＭｏの安定性を実質的に増すことが予想される（例えば、A. List、C. Mitterer、G. Mori、J. Winkler、N. Reinfried、W. KnablによるOxidation of Sputtered Thin Films of Molybdenum Alloys as Ambient Conditions、17th Plansee Seminar 2009、Vol. 1を参照）。ＭｏとＴｉとの合金化及びＭｏとＴａとの合金化は酸化に対する特に良好な保護を提供する。従って、このような合金から形成されたキャッピング層４２０は、事実上、赤外線中の高い放射率という機能と酸化に対する保護という機能の両方を提供する二機能の層である。
【０１４６】
[00164]  代替実施形態では、メンブレン４０には、ＹＳｉ２、ＺｒＳｉ２、ＬａＳｉ２、及びＮｂＳｉ２のうちの１つ以上を含むベース層６０が設けられる。これらの４つの材料のそれぞれはＭｏＳｉ２よりＥＵＶに対してより透過的である。ＹＳｉ２及びＺｒＳｉ２は特に効果的であり、ＭｏＳｉ２のＥＵＶ透過性の２倍に及ぶＥＵＶ透過性を提供する。４つの材料の放射率及び熱機械特性はＭｏＳｉ２と同様である。高い放射率は、追加の放射金属層を全く必要としないことを意味する。熱機械特性は、ベース層６０をポリシリコンの代替物より実質的に薄いものにすることができ、これも高いＥＵＶ透過率を促進するのに役立つことを意味する。ＹＳｉ２、ＺｒＳｉ２、ＬａＳｉ２、又はＮｂＳｉ２から形成されたベース層６０は酸化に対して安定したものにはならず、従って、酸化に対する保護を提供するためにキャッピング層４３０を設けることができる。
【０１４７】
[00165]  このタイプのメンブレン４０の一例は図３２に示されている。メンブレン４０はＹＳｉ２、ＺｒＳｉ２、ＬａＳｉ２、及びＮｂＳｉ２のうちの１つ以上を含む。キャッピング層４３０が設けられる。示されている特定の例では、キャッピング層４３０はベース層６０の上面及び下面の両方に設けられる。
【０１４８】
[00166]  示されている例では、キャッピング層４３０はキャッピング層第１サブレイヤ４３１とキャッピング層第２サブレイヤ４３２とを含む。キャッピング層第１サブレイヤ４３１はベース層６０と接触し、キャッピング層第２サブレイヤ４３２はベース層６０とは反対側のキャッピング層第１サブレイヤ４３１の一方の側に位置決めされる。一実施形態では、キャッピング層第１サブレイヤ４３１はＭｏＳｉ２又はＳｉを含む。キャッピング層第２サブレイヤ４３２を形成するために様々な材料を使用することができる。一実施形態では、キャッピング層第２サブレイヤ４３２はＢを含む。
【０１４９】
[00167]  １つの詳細な例では、メンブレン６０は、２０〜３０ｎｍの厚さのＹＳｉ２又はＺｒＳｉ２を含むベース層６０を設けることによって製造される。次のステップでは、Ｓｉ又はＭｏＳｉ２のキャッピング層第１サブレイヤ４３１（２〜４ｎｍ）がベース層６０に付設される（抗酸化バリアを提供し、スタックが典型的な製造プロセスフロー条件に対してロバストなものになるようにするため）。次のステップでは、ＥＵＶ透過率を増すためにＳｉＯ２自然酸化物が除去される（例えば、Ｈｅ／Ｈプラズマエッチングを使用する）。ＳｉＯ２自然酸化物の除去は、その後に付設されるキャッピング層第１サブレイヤ４３１とキャッピング層第２サブレイヤ４３２との間の結合を改善するダングリングボンドも提供する。次のステップでは、キャッピング層第２サブレイヤ４３２がキャッピング層第１サブレイヤ４３１（例えばＢ）上に付設される。キャッピング層第２サブレイヤ４３２はインシチュ（ｉｎ−ｓｉｔｕ）で付設され、ＳｉＯ２自然酸化物がキャッピング層第１サブレイヤ４３１上で改質しないことを保証する。
【０１５０】
[00168]  対応策がない場合、キャッピング層はＥＵＶ露光条件中に劣化する可能性がある。例えば、Ｒｕ、Ｍｏ、Ｂ、及びＺｒなどの金属（並びにそれぞれの合金、そのホウ化物、炭化物、又はシリサイドを含む組み合わせ）が酸化されることが観測されている。酸化はＥＵＶ透過を低減する。金属含有量及びそれに対応する導電率の低減により、酸化はメンブレンの放射率も減少させる。化学安定性は、反応性Ｏ空格子点を含む酸化物表面のために損なわれる可能性がある。キャッピング層の厚さ、組成、及び粗さの変化もＥＵＶ反射率に影響を及ぼすことになる。本発明者らは、キャッピング層の耐酸化性及び化学安定性における重要な要因は結晶の微細構造であると認識している。多くの典型的なキャッピング層、特に金属性キャッピング層は多結晶である。粒界は原子拡散のための経路を提供するので、粒界は酸化バリアとしての不十分な性能を引き起こす。また、粒界は、その不完全な構造のために粒子内部より化学的侵食を受けやすい。本発明の諸実施形態は、非晶質キャッピング層を設けることにより、改善された性能を提供する。
【０１５１】
[00169]  一実施形態では、メンブレン４０を製造する方法は、ベース層６０（又はベース層６０と１つ以上の他の層とを含むスタック）及びキャッピング層７０を設けることを含む。キャッピング層７０は非晶質キャッピング層である。キャッピング層７０はメンブレン４０の外面を提供する。ベース層６０及びキャッピング層７０は、例えば図３の一般的構成を採用することができる。この構成では、２つのキャッピング層（第１のキャッピング層７０及び第２のキャッピング層８０）が設けられる。その他の実施形態では、キャッピング層７０は、メンブレン４０の一方の側のみに設けることができる（例えば、パターニングデバイスを保護するためのメンブレンの場合、キャッピング層７０はパターニングデバイスに面する側のメンブレン４０上に設けることができる）。ベース層６０及び任意のその他の層の組成及び厚さは、上記の諸実施形態のいずれかに記載されている通りである場合もあれば、その他の組成及び厚さが使用される場合もある。非晶質キャッピング層７０を設けることの利点は特にメンブレン４０の他の層の性質に依存するわけではない。従って、この手法は、例えばポリシリコン、ＳｉＮ、ＭｏＳｉ２、及びグラフェンを含むベース層を含む、現在のメンブレン設計及び将来のメンブレン設計に適用することができる。
【０１５２】
[00170]  一実施形態では、キャッピング層７０は金属性である。一実施形態では、キャッピング層７０は合金を含む。以下にさらに詳細に記載されるように、合金の使用はキャッピング層７０内の結晶化を抑止することができ、それにより非晶質状態を促進する。一実施形態では、この合金は、Ｒｕ、Ｍｏ、Ｂ、Ｃ、Ｃｒ、Ｉｒ、Ｎｂ、Ｐｄ、Ｐｔ、Ｒｅ、Ｒｈ、Ｔｉ、Ｖ、Ｙのうちの１つ以上、好ましくはＢ、Ｃ、Ｙのうちの１つ以上を含む。例えば、１）Ｒｕと、Ｒｈ、Ｐｄ、Ｐｔ、Ｙ、Ｂ、Ｔｉ、Ｃ、及びＰのうちの１つ以上、２）Ｍｏと、Ｂ、Ｔａ、Ｎｂ、Ｃｒ、及びＲｕのうちの１つ以上である。
【０１５３】
[00171]  一実施形態では、この合金は、Ｂ（例えば１０〜２０％のＢ）がドープされたＲｕ、ＰがドープされたＲｕ、又はＭｏ（１−ｘ−ｙ）ＲｕｘＢｙを含む。これらの材料は、Ｈ、Ｏ、及びＨ２Ｏによる浸透に対して純粋Ｒｕより高い抵抗を提供する。ＥＵＶ、Ｈ２プラズマ、及び熱負荷に曝された時に増加した安定性も達成され、有益な非晶質構造はこれらの状況で保持される。表面反応特性は純粋Ｒｕと比較して改善され、例えば基板Ｗ上の金属含有レジストから発生する金属汚染物質に関するリアクタンスが小さくなる。従って、キャッピング層７０の清浄性は改善される。一実施形態では、キャッピング層内の段階的濃度プロファイルが提供され、ドーパント（例えばＢ又はＰ）の濃度はキャッピング層７０内のより深い位置よりキャッピング層７０の少なくとも１つの表面付近でより高くなり、それにより過剰な全体レベルのドーパントなしに高い清浄性を提供する。
【０１５４】
[00172]  粒界の欠如によって提供される増加した耐酸化性は、時間が経つにつれてＥＵＶ透過及びＥＵＶ反射の変動を低減することになる。キャッピング層７０の金属性を保持することは、放射率の変化を最小限にし、メンブレンがより長い間、高温で存続できるようにする。
【０１５５】
[00173]  また、キャッピング層７０の非晶質性は多くの材料選択肢について反射率の低減をもたらし、メンブレン４０のキャッピング層７０とベース層６０との光学コントラストは通常、キャッピング層７０が多結晶である時と比較して、キャッピング層７０が非晶質である時の方が低くなる。
【０１５６】
[00174]  非晶質キャッピング層７０を有するメンブレン４０を製造するための手法の例について以下に説明する。
【０１５７】
[00175]  一実施形態では、非晶質キャッピング層７０を形成することは、少なくとも２種類の異なる金属を同時に付着させて（例えば、同時スパッタリングによる）合金を形成することを含む。異なるサイズで異なるタイプの金属原子は結晶化プロセスを混乱させ、それにより非晶質層の生成を促進する。この同時付着プロセス中に、形成されている層の表面に衝突する粒子のエネルギーを増すためにバイアスを加えることができ、これは位相形成を変えるものである。従って、加えられたバイアスはキャッピング層７０の非晶質化に貢献する。また、加えられたバイアスは、皮膜の微細構造に依存するキャッピング層７０のその他の特性（例えば、応力、抵抗率、接着性）を調整するために都合良く使用することもできる。
【０１５８】
[00176]  代替実施形態では、非晶質キャッピング層７０を形成することは、第１のガス及び第２のガスの存在下で非晶質キャッピング層７０を付着させることを含み、第２のガスの存在は、第１のガスのみの存在下で実行された同じ付着プロセスと比較して非晶質キャッピング層７０の結晶化を抑止する。アルゴン（Ａｒ）に加えられた少量の窒素（Ｎ）など、形成（例えば付着）中にこのような第２のガスを含むことは、付着させた非晶質キャッピング層７０の構造を混乱させる可能性があり、それにより結晶構造ではなく非晶質の形成を促進する。第２のガス（例えば窒素）は、付着される原子の原子移動度及び活性化エネルギーを低減する可能性がある。第２のガス（例えば窒素）は結晶化動力学を減速する可能性があり、それにより非晶相を安定化する。
【０１５９】
[00177]  代替実施形態では、非晶質キャッピング層７０を形成することは、ベース層６０（又はベース層６０とその他の層とを含むスタック）が結晶化を抑止するために室温未満の温度に保持されている間に実行される。従って、メンブレン４０は、付着前に予冷し、付着プロセス中に積極的に低い温度に保持することができる（例えば、冷却剤として水又はガスを使用する）。この低温は結晶粒成長を抑制し、相互拡散／中間層形成を抑制する。付着プロセスが完了すると、原子が移動し、相互拡散するために必要なエネルギーが増加している。従って、室温まで温めることはもはや相互拡散プロセスを開始するために十分ではなく、キャッピング層７０は安定した非晶相に留まることになる。
【０１６０】
[00178]  非晶質キャッピング層７０の非晶質化の程度は、例えば、原子間力顕微鏡（ＡＦＭ）、透過電子顕微鏡（ＴＥＭ）、走査電子顕微鏡（ＳＥＭ）測定を含む、様々な技法を使用して測定しモニターすることができ、従って、プロセス制御により製品の品質を改善するように貢献する。
【０１６１】
[00179]  上述した非晶質キャッピング層７０を設けることに関連する利点は、ペリクルなどのメンブレンに適用可能なだけではない。例えば、Ｈ、Ｏ、Ｈ２Ｏ、ＥＵＶ、Ｈ２プラズマ、熱負荷などに対する耐性の増加に関する利点はＥＵＶミラー又は反射レチクルにも適用可能である。さらに、例えばＢ又はＰドープのＲｕ及び／又はＭｏ（１−ｘ−ｙ）ＲｕｘＢｙが純粋Ｒｕ又はＭｏより優れた光学特性（例えば、より低いＥＵＶ吸収及びより高い反射率）を有することになることが予想される。ＥＵＶミラーの場合、Ｂ又はＰドープのＲｕ及び／又はＭｏ（１−ｘ−ｙ）ＲｕｘＢｙは、ブリスタリングを低減すること並びに任意のＺｒＯ２オーバーコーティングのための改善された下面を提供することが予想される。金属性汚染物質（例えばＳｎ）に関する反応性を低減することは、ＺｒＯ２などのオーバーコーティングを不要にする可能性もある。多層反射構造におけるＭｏ層はＢ又はＰドープのＲｕ及び／又はＭｏ（１−ｘ−ｙ）ＲｕｘＢｙで置き換えることができ、それにより層ごとにより低い粗さとより低いＥＵＶ散乱を提供する。
【０１６２】
[00180]  代替実施形態では、ベース層６０とキャッピング層７０とを有する、ＥＵＶリソグラフィ用のメンブレン４０が提供される。キャッピング層は、少なくとも２０％（８０％未満のｓｐ２炭素）、任意選択で少なくとも５０％、任意選択で少なくとも７５％、任意選択で実質的に１００％の割合のｓｐ３炭素を有する炭素を含む。キャッピング層７０はメンブレン４０の外面を提供する。ｓｐ３及びｓｐ２の両方の炭素を含有する炭素はダイヤモンド様炭素と呼ばれる。ｓｐ３炭素は高いＥＵＶＴを有し、Ｈプラズマによるエッチングに対する耐性があり、高温に耐えることができる。その上、気相から表面上に付着したｓｐ２炭素はＨプラズマで浄化することができるので、ｓｐ３炭素は光学部品の寿命に関連する問題の危険性をもたらさない。ベース層６０及びキャッピング層７０は、例えば図３の一般的構成を採用することができる。この構成では、２つのキャッピング層（第１のキャッピング層７０及び第２のキャッピング層８０）が設けられる。その他の実施形態では、キャッピング層７０は、メンブレン４０の一方の側のみに設けることができる（例えば、パターニングデバイスを保護するためのメンブレンの場合、キャッピング層７０はパターニングデバイスに面する側のメンブレン４０上に設けることができる）。ベース層６０及び任意のその他の層の組成及び厚さは、上記の諸実施形態のいずれかに記載されている通りである場合もあれば、その他の組成及び厚さが使用される場合もある。キャッピング層７０は、例えば、ＭｏＳｉ２、Ｂ／Ｂ４Ｃ、ｐＳｉ、ＺｒＳｉ２、グラフェン、その他のうちの任意の１つ以上を含むベース層６０上に設けることができる。
【０１６３】
[00181]  一実施形態では、キャッピング層７０は、例えばＳｉ含有ベース層６０のためのホウ素及びＺｒＯ２に代わるものとして使用することができる。他の実施形態では、キャッピング層７０は、炭素、例えば多層グラフェン又はカーボンナノチューブを含むベース層６０と組み合わせて使用され、それによりＨプラズマに対する貴重な耐性を提供する。一実施形態では、すべて炭素のベース層６０とすべて炭素のキャッピング層７０を設けることにより、メンブレン６０が全体として単一化学元素から形成することができ、それによりメンブレン６０が問題のある元素とともに使用される環境をメンブレン６０が汚染する危険性を低減する。メンブレン６０は、キャッピング層７０のためにより高い温度及びＨプラズマに耐える能力があるので、グラフェンのみのペリクルより優れている。一実施形態では、ベース層６０及びキャッピング層７０の両方が炭素から形成されるが、ベース層６０はキャッピング層７０よりダイヤモンド様の性質が弱い（即ち、より低い割合のｓｐ３炭素を含有する）。従って、ベース層６０は、ｓｐ３炭素の割合がキャッピング層７０の炭素中のｓｐ３炭素の割合より低い炭素を含むことができる。ダイヤモンドは純粋ｓｐ２炭素と比較して非常に低いＩＲ放射率を有し、従って、純粋炭素のメンブレンの場合、十分に高いＩＲ放射率を提供するために純粋ｓｐ２炭素成分（又は高い割合のｓｐ２炭素を有する成分）が必要になる。
【０１６４】
[00182]  ｓｐ３炭素の割合は層の特性に対して強い影響を及ぼす。純粋ダイヤモンドは純粋ｓｐ３であり、優れたエッチング耐性を有する（ダイヤモンドは、低エネルギーのＨ原子によりグラファイトより７５〜７０００倍遅くエッチングされる）。純粋ダイヤモンドを使用する製造は挑戦的であるが、ｓｐ３及びｓｐ２の両方の炭素を含有するダイヤモンド様炭素の層は純粋ｓｐ２炭素と比較して際だって改善されたエッチング耐性を示す。
【０１６５】
[00183]  ダイヤモンド様炭素を付着させるために、例えば、プラズマ促進ＣＶＤ、デポジション、イオンアシスト蒸着、スパッタリング、陰極真空アーク（ＣＶＡ）、プラズマ蒸着、及びパルスレーザ蒸着（ＰＬＤ）を含む、様々なプロセスが知られている。付着方法の変動は、達成されるｓｐ３／ｓｐ２比を決定することになる。従って、付着方法は、所望のｓｐ３／ｓｐ２比と相関するものとして選択することができる。超薄型皮膜は典型的に約１のｓｐ３／ｓｐ２比（５０％のｓｐ３）に達する可能性がある。
【０１６６】
[00184]  代替実施形態では、ベース層６０と、第２の金属がドープされた第１の金属を含むキャッピング層７０とを有する、ＥＵＶリソグラフィ用のメンブレン４０が提供される。キャッピング層７０はメンブレン４０の外面を提供する。一実施形態では、第１の金属は遷移金属を含む。一実施形態では、第２の金属はアルカリ金属又はアルカリ土類金属を含む。ベース層６０及びキャッピング層７０は、例えば図３の一般的構成を採用することができる。この構成では、２つのキャッピング層（第１のキャッピング層７０及び第２のキャッピング層８０）が設けられる。その他の実施形態では、キャッピング層７０は、メンブレン４０の一方の側のみに設けることができる（例えば、パターニングデバイスを保護するためのメンブレンの場合、キャッピング層７０はパターニングデバイスに面する側のメンブレン４０上に設けることができる）。ベース層６０及び任意のその他の層の組成及び厚さは、上記の諸実施形態のいずれかに記載されている通りである場合もあれば、その他の組成及び厚さが使用される場合もある。
【０１６７】
[00185]  他の金属、特にアルカリ又はアルカリ土類金属、特にＳｒ又はＣａによる金属、特に遷移金属、特にＲｕのドーピングは、様々な点で改善された性能を提供する。
【０１６８】
[00186]  ドーピングはキャッピング層７０の熱安定性を増すことができる。アルカリ土類金属は比較的高い蒸気圧を有し、従って、ドープされる材料の揮発性を低減することができる。例えば、ＳｒがドープされたＲｕの場合、Ｓｒに関連する蒸気圧の方が高いことは、Ｒｕの揮発性が低減されることを意味する。
【０１６９】
[00187]  ドーピングは、キャッピング層７０におけるエピタキシャルひずみを緩和することによりキャッピング層７０の均一性を増すことができる。
【０１７０】
[00188]  ドーピングはＥＵＶ透過を増すことができる。例えば、ＳｒがドープされたＲｕの場合、ＳｒはＲｕよりＥＵＶに対する透過性が著しく高いので、より高い透過性が達成される。
【０１７１】
[00189]  ドーピングはＥＵＶ反射を増すことができる。例えば、ＳｒがドープされたＲｕの場合、Ｓｒはキャッピング層７０とベース層６０との屈折率の差を減少させる。
【０１７２】
[00190]  アルカリ土類金属は安定した元素であり、相間離隔が発生する前により高い濃度までドープすることができる（典型的なドーピング範囲は１〜１０％程度である）。その上、金属性のＳｒは、強化された導電率／放射率を促進するためにＲｕのフェルミ準位に貢献することができる。
【０１７３】
[00191]  ドーピングは、例えば種々のＰＶＤ技法を含む、様々なやり方で実施することができ、従って、既存の製造フローに効率的に統合することができる。（別々のターゲットからの）ＳｒとＲｕの同時スパッタリングは、ＲｕにＳｒをドープする場合に適切なものになるであろう。代替的に、ＲｕターゲットにはＳｒをドープすることができるであろう。また、例えばＳｒの化学的前駆体としてのＳｒ３（ＣＯ）１２とともにＣＶＤを使用することもできる。
【０１７４】
[00192]  ドーピングの程度は、例えばＸ線光電子分光法（ＸＰＳ）、２次イオン質量分析法（ＳＩＭＳ）、及びラザフォード後方散乱分光法（ＲＢＳ）によって測定することができる。より低い濃度のドーパントでは、測定がより困難になり、皮膜内の所望のストイキオメトリをもたらすために、付着中の金属フラックスの良好な制御が知られている。
【０１７５】
[00193]  代替実施形態では、ベース層６０と、Ｍ１ｘＭ２ｙＯｚを含み、Ｍ１が１つ以上のアルカリ金属及び／又は１つ以上のアルカリ土類金属を含み、Ｍ２が遷移金属、任意選択で希土類金属であるキャッピング層７０とを有する、ＥＵＶリソグラフィ用のメンブレン４０が提供される。キャッピング層７０はメンブレン４０の外面を提供する。一実施形態では、キャッピング層７０は、ＳｒＲｕＯ３、ＳｒＶＯ３、ＣａＶＯ３、Ｌａ０．６７Ｓｒ０．３３ＭｎＯ３のうちの１つ以上を含む。ベース層６０及びキャッピング層７０は、例えば図３の一般的構成を採用することができる。この構成では、２つのキャッピング層（第１のキャッピング層７０及び第２のキャッピング層８０）が設けられる。その他の実施形態では、キャッピング層７０は、メンブレン４０の一方の側のみに設けることができる（例えば、パターニングデバイスを保護するためのメンブレンの場合、キャッピング層７０はパターニングデバイスに面する側のメンブレン４０上に設けることができる）。ベース層６０及び任意のその他の層の組成及び厚さは、上記の諸実施形態のいずれかに記載されている通りである場合もあれば、その他の組成及び厚さが使用される場合もある。
【０１７６】
[00194]  Ｍ１ｘＭ２ｙＯｚ材料はキャッピング層として様々な利点を提供する。この材料は例外的に安定しており、不揮発性である。広範囲の格子定数が使用可能であり、ひずみが少ないか又は全くないキャッピング層の形成を容易にする。柔軟なバンド構造により材料を容易に調整することができる。ドーピング及び異なるひずみを適用することにより、それぞれのフェルミ準位電子密度をシフトすることが可能であり、従って、それぞれの導電率及び放射率の制御が可能になる。
【０１７７】
[00195]  Ｍ１ｘＭ２ｙＯｚ材料は、その他の金属及び合金と比較して、比較的高いＥＵＶ透過を有する。その上、その組成及び結晶構造の柔軟性により、メンブレン内の他の層と一致するように光学的性質を調整することが可能になり、それにより反射率を低減する。
【０１７８】
[00196]  高品質のＭ１ｘＭ２ｙＯｚ材料層は、ＲＦスパッタリング、分子線エピタキシー（ＭＢＥ）、電子ビーム蒸着、及びパルスレーザアブレーション（ＰＬＤ）などの多くの物理蒸着（ＰＤＶ）技法を使用して付着させることができる。これらの技法のいくつかは非常に高度であるので、原子層まで皮膜厚を制御することができ、これはＥＵＶリソグラフィで使用するためのメンブレン４０には特に有利である。
【０１７９】
[00197]  Ｍ１ｘＭ２ｙＯｚ材料層の物理的性質（例えば導電率）は、４プローブＰＰＭＳ技法を使用して測定することができる。これらの層は一般に測定条件に関して非常に安定しているので、その性質を測定するために任意の面内及び面外測定技法を使用することができる。
【０１８０】
[00198]  例えばＭｏＳｉ２、ＺｒＳｉ２、及びその他のシリサイド、並びに多層グラフェンを含む、様々な見込みのあるベース層材料は、自立メンブレンに形成される時に過度に高い（ＭｏＳｉ２、ＺｒＳｉ２、及びその他のシリサイドの場合）又は過度に低い（多層グラフェンの場合）応力を有することが観測されている。過度に高い応力はメンブレンの早期故障を引き起こす。過度に低い応力はメンブレンの望ましくないしわを引き起こす。本発明者らは、ベース層が付着された時にベース層を支持する支持構造とベース層自体との熱膨張係数の不一致によって望ましくないレベルの応力が引き起こされると確信している。典型的なメンブレンは製造中に１つ以上の高温ステップにかけられる。例えば、密度を最適化し、使用中のメンブレンのアニーリング及び収縮を防止するために、７００℃を超える温度でアニーリングを実行することができる。付着技法は高温を使用することができる。多層グラフェンのＣＶＤは、例えば７００℃を超える温度で実行する必要がある可能性がある。これらの高温では、ベース層は弛緩してその最低応力状態になり、もっと厚い支持構造によって拘束される。アセンブリがその後、冷却されると、ベース層及び支持構造は、熱膨張係数の不一致次第で異なる量だけ縮小する。支持構造の方がより高い熱膨張係数を有する場合、支持構造はベース層より大きく収縮し、しわの寄ったベース層をもたらすことになる。支持構造の方がより低い熱膨張係数を有する場合、支持構造はベース層より小さく収縮し、ベース層に高い応力をもたらすことになる。
【０１８１】
[00199]  図３４及び図３５は、上述の熱膨張係数の不一致に関連する問題を低減するようなやり方でメンブレン４０が製造される、一実施形態による方法の諸ステップを図示している。この方法は、図３４に示されている配置を提供するために支持構造８０２上にベース層６０を形成することを含む。次に、支持構造８０２は、図３５に示されているようにベース層６０を含む自立メンブレン４０を形成するためにベース層６０の下の選択された領域８０４内でエッチングされる（選択された領域８０４の境界線は破線によって図示されている）。メンブレン４０は、支持構造８０２の残りの部分によって支持される非自立部分に接続された自立部分を含む（境界と呼ぶことができる）。多くの変形例が可能であるので、プロセスフローの詳細はここでは説明しないか又は図３４及び図３５には示さない。例えば、図１７〜図２５に関連して上述したプロセスフローを適切に適合させたバージョンを使用することができる。
【０１８２】
[00200]  支持構造８０２とベース層６０との熱膨張係数の差がシリコンとベース層６０との熱膨張係数の差より小さい支持構造８０２を設けることにより、メンブレン４０においてより好都合な応力が達成される。従って、熱膨張係数の不一致は、標準的なシリコンウェーハが支持構造８０２として使用される場合より小さい。一実施形態では、支持構造８０２はサファイアを含む。一実施形態では、支持構造８０２はケイ酸塩ガラス、例えばソーダ石灰ガラスを含む。一実施形態では、支持構造８０２はクォーツを含む。これらの材料は、そうでなければ問題のあるベース層材料との良好な一致を提供する熱膨張係数を提供する。一実施形態では、ベース層６０はＭｏＳｉ２、ＺｒＳｉ２、Ｂ、及びＢ４Ｃのうちの１つ以上を含み、支持構造８０２はサファイアを含む。一実施形態では、ベース層６０はｓｐ２炭素（例えば多層グラフェン）を含み、支持構造８０２はクォーツを含む。
【０１８３】
[00201]  上記の諸実施形態のいずれでも、特にＥＵＶにおいて比較的高い反射率を有する層（例えばＢ）が使用される場合、ベース層６０の厚さは、ベース層６０の両側の境界面から反射されたＥＵＶ間の弱め合う干渉を達成するように選択することができる。それにより全体的な反射率が低減される。一実施形態では、ベース層６０の厚さは、９ｎｍ＋／−２ｎｍ、好ましくは＋／−１ｎｍ、１６ｎｍ＋／−２ｎｍ、好ましくは＋／−１ｎｍ、２２＋／−２ｎｍ、好ましくは＋／−１ｎｍ、及び２９＋／−２ｎｍ、好ましくは＋／−１ｎｍのうちの１つになるように選択される。これらの厚さのそれぞれは弱め合う干渉を達成することが判明している。これらの厚さは、ベース層６０がシリサイド、特にＹＳｉ２又はＺｒＳｉ２を含む場合、特にＢを含む更なる層（例えば、キャッピング層第２サブレイヤ４３２）が使用される場合、特に効果的であることが判明している。より大きい厚さで弱め合う干渉を引き起こすことも可能であるが、厚さが増すと望ましくないことにＥＵＶ透過率が低減することになる。
【０１８４】
[00202]  一実施形態では、メンブレン４０はペリクルとして又は動的ガスロックの一部として適用される。代替的に、メンブレン４０は、識別などの他の濾過エリアにおいて又はビームスプリッタのために適用することができる。一実施形態では、動的ガスロックはリソグラフィ装置１００内のデブリをブロックするように構成される。一実施形態では、動的ガスロックは投影システムＰＳと基板Ｗとの間に位置決めされる。動的ガスロックは、基板Ｗから又は基板Ｗ付近からの粒子が投影システムＰＳ内又はその周りの光学コンポーネントに達する可能性を低減する。同様に、動的ガスロックは照明システムＩＬを保護することができる。代替実施形態では、動的ガスロックは仮想光源点ＩＦに位置決めされる。例えば、動的ガスロックはソースコレクタモジュールＳＯと照明システムＩＬとの間に位置決めすることができる。
【０１８５】
[00203]  少なくとも動的ガスロックが投影システムＰＳと基板Ｗとの間に位置決めされる場合、メンブレン４０の寿命は露光された基板Ｗからガス放出された種／分子からの汚染のために短縮される可能性があることが判明している。この問題は、ＥＵＶ適用例について現在提案されているように、レジストが金属ベースの無機レジストなどの金属成分を含有する場合に特に深刻である。このようなレジストからガス放出された種は比較的小さく重い（例えば、スタンナン）可能性があり、従って、ガスフローを単独で使用して抑制するのが困難である可能性がある。一実施形態では、メンブレン４０の寿命は、金属性汚染物質に関する比較的低い親和性及び／又は高い自己浄化効率を有するキャッピング層を、少なくとも基板Ｗに面する側のメンブレン４０上に設けることによって延長される。キャッピング層は、例えばＺｒＯ２、あるいはＴｉ、Ｈｆ、Ｙ、Ｎｂ、Ｓｃ、Ｔａ、Ｖ、及びＬａのうちの１つ以上のものの酸化物を含むことができる。一実施形態では、例えばＨ２を含むパージガスフローも提供される。キャッピング層とパージガスフローとの組み合わせにより、ＥＵＶ適用例において金属を含有するレジストの場合でも投影システムＰＳと基板Ｗとの間の動的ガスロックが６ヶ月より長い寿命を有することができると予想される。
【０１８６】
[00204]  一実施形態では、パージガスフローはキャッピング層の自己浄化を強化するように制御することができる。これは、例えば、メンブレン４０の基板側における全体的な流量及び／又は圧力を増すことによって行うことができる。メンブレン４０の表面に向かうフローパターンを改善するために上向きに角度を付けたスリットを設けることができる。このフローは、メンブレン４０の表面におけるフローパターンのデッドゾーンを最小限にするか又は回避するように制御することができる。複数のガスインレットは、動的ガスロックボリューム内の望ましくない圧力傾度を回避するために及び／又はメンブレン４０における非対称性を考慮するフローパターンを提供するために、柔軟性を提供することができる。
【０１８７】
[00205]  一実施形態では、フロー内で追加の水素ラジカル及び／又はイオンを生成することによってパージガスフローを改善することができる。これは、例えば高温金属フィラメント（例えばタングステン）又はマイクロ波プラズマを使用して達成することができる。水素ラジカル及び／又はイオンは、有機及び金属両方の汚染の浄化速度を高めることになる。
【０１８８】
[00206]  一実施形態では、基板Ｗからの汚染粒子が遭遇することになる動的ガスロックのメンブレン４０付近に位置決めされた表面（例えば、漏斗構造の内面）は、ゲッタリングを増加するように処理することができる。このような表面は例えばＲｕナノ層でコーティングすることができ、これはガス放出された金属種（例えばＳｎ）をゲッタリングすることになる。このようにして表面を処理すると、メンブレン４０自体に達する材料の量を低減し、それによりメンブレンの寿命を改善する。
【０１８９】
[00207]  一実施形態では、メンブレン４０は、製造、輸送、又は使用中に粒子によって汚染状態になる可能性がある。特に、メンブレン４０及びフレームを含むペリクルアセンブリの生産中に、メンブレンが汚染状態になることが考えられる。しかしながら、ＥＵＶリソグラフィの場合、このようなメンブレンは粒子なしであることが特に望ましく、そうでなければ、皮膜は損傷していると見なされ、歩留まりの低減及び高いコストをもたらす。
【０１９０】
[00208]  従って、メンブレン４０の表面から粒子汚染を除去するためにクリーニングツールが必要になる可能性がある。本明細書では、メンブレンを壊す危険性なしにこのような粒子汚染を除去するためにメンブレン４０の振動及び／又は追加のガス圧力差を利用するクリーニングツールを使用することが提案されている。メンブレン４０上に加えられた粒子の除去は、着脱可能な又は永続的に取り付けられたフレームを介してそれに取り付けられたメンブレン４０を有するパターニングデバイスを使用するＥＵＶリソグラフィ装置の結像性能を改善することになる。メンブレン４０は、特別に設計された輸送機器内で保護されている時に壊れずに大きい衝撃力を処理できることが判明している。加圧下及びパージフローの組み合わせを選択することにより、メンブレン４０の重要表面から粒子を移動させることは可能であった。
【０１９１】
[00209]  図３３は、メンブレン４０用のクリーニング装置の一例を示している。真空チャンバ５００には、１０分の１ナノメートルから数百ミクロン又はミリメートルサイズまでの直径の粒子をその表面から緩めるためにメンブレン４０を振動させるための直線振動ステージ５０１が設けられる。直線振動ステージ５０１は、メンブレン４０を支持し、それに結合するためのインターフェイスプレート５０２を取り付けるために１つ以上の結合手段を含むことができる。インターフェイスプレートには、メンブレンフレームをインターフェイスプレートに容易に取り付け、そこから取り外せるように、スタッドなどの取り付け手段を設けることができる。真空チャンバ５００の一方の側には、それを通って層流ガスフローが提供される入口開口部５０３が設けられる。排出開口部５０４は、真空チャンバ５００のもう一方の側に、好ましくは層流ガスフローの入口開口部５０３とは反対側に設けることができる。排出開口部５０３により層流ガスは好ましくはメンブレン表面と平行に流れ、解放された粒子が層流によって誘導され、真空チャンバ５００から排出できるようになっている。粒子を排出すること及び真空チャンバを通って層流を形成することをさらに支援するために排出開口部に結合された真空源又は真空クリーナを設けることは可能である（図示せず）。真空チャンバ５００は輸送機器８００の一部にすることができる。好ましくは、直線振動ステージ５０１、インターフェイスプレート５０２、及びメンブレン４０は重力に沿った垂直方向に向けられる。
【０１９２】
[00210]  クリーニング装置は、インスペクションカメラ６００と、拡散ＬＥＤストリップ又はラインレーザなどの線光源７００を使用することにより粒子を検出するためのインライン測定方法も含むことができる。インスペクションカメラ６００は、メンブレン４０の表面から粒子によって散乱された線光源７００からの光を捕捉するのに可能な位置に設けることができる。例えば、インスペクションカメラ６００は、メンブレン表面４０からの粒子を検出するために、散乱光を捕捉するために最適な位置及び向きでメンブレン表面とは反対側に設けることができる。線光源７００は、メンブレン表面上にあるか又は直線振動ステージ５０１によってインターフェイスプレート５０２を振動させることにより層流内に誘導された粒子を照らすために、例えば入口開口部５０３の脇に設けることができる。
【０１９３】
[00211]  代替的に、加速度によって粒子を除去できるように、ダウンフローキャビネット内に保持しながら、垂直に取り付けられたメンブレン４０の正面に音響スピーカを配置することが可能である（図示せず）。音波で皮膜を励振することにより、汚染粒子を引き離すための高い加速度に達することができる。このようにして、メンブレン４０は、線形加速度において発生する可能性があり、潜在的にメンブレンを損傷する可能性がある高い空気流速度を経験しない。テストにより、最も効果的な粒子解放を達成するために真空条件が望ましいことが示されている。これは少なくとも部分的に水の欠如によると考えられている。一実施形態では、上記の音響クリーニングプロセスは、１）密閉容積を設け、その密閉容積を真空レベルまでポンピングすること、２）密閉容積をガス（例えば乾燥空気）で排出すること、及び３）（ガスによる排出直後に）音響クリーニングプロセスを実施すること、という順序を使用して、真空条件で実施される。
【０１９４】
[00212]  本明細書では、ＩＣの製造におけるリソグラフィ装置の使用について特に言及しているが、本明細書で説明するリソグラフィ装置には他の用途もあることを理解されたい。例えば、これは、集積光学システム、磁気ドメインメモリ用のガイダンス及び検出パターン、フラットパネルディスプレイ、ＬＣＤ、薄膜磁気ヘッドなどの製造である。本明細書に述べている基板は、露光前又は露光後に、例えばトラック（通常はレジストの層を基板に塗布し、露光したレジストを現像するツール）、メトロロジーツール及び／又はインスペクションツールで処理することができる。適宜、本明細書の開示は、以上及びその他の基板プロセスツールに適用することができる。さらに基板は、例えば多層ＩＣを生成するために、複数回処理することができ、従って本明細書で使用する基板という用語は、既に複数の処理済み層を含む基板も指すことができる。
【０１９５】
[00213]  以上、本発明の特定の実施形態について説明したが、本発明は、説明したものとは別の方法で実施することができることが理解されよう。例えば、様々なフォトレジスト層を、同じ機能を実行する非フォトレジスト層と置き換えることができる。
【０１９６】
[00214]  上記の説明は、例示的なものであり、限定するものではない。従って、以下に示す特許請求の範囲から逸脱することなく、記載された本発明に対して変更を加えることができることは、当業者には明らかであろう。
【図１】
2019515322.tif 000007
【図２】
2019515322.tif 000008
【図３】
2019515322.tif 000009
【図４】
2019515322.tif 000010
【図５】
2019515322.tif 000011
【図６】
2019515322.tif 000012
【図７】
2019515322.tif 000013
【図８】
2019515322.tif 000014
【図９】
2019515322.tif 000015
【図１０】
2019515322.tif 000016
【図１１】
2019515322.tif 000017
【図１２】
2019515322.tif 000018
【図１３】
2019515322.tif 000019
【図１４】
2019515322.tif 000020
【図１５】
2019515322.tif 000021
【図１６】
2019515322.tif 000022
【図１７】
2019515322.tif 000023
【図１８】
2019515322.tif 000024
【図１９】
2019515322.tif 000025
【図２０】
2019515322.tif 000026
【図２１】
2019515322.tif 000027
【図２２】
2019515322.tif 000028
【図２３】
2019515322.tif 000029
【図２４】
2019515322.tif 000030
【図２５】
2019515322.tif 000031
【図２６】
2019515322.tif 000032
【図２７】
2019515322.tif 000033
【図２８】
2019515322.tif 000034
【図２９】
2019515322.tif 000035
【図３０】
2019515322.tif 000036
【図３１】
2019515322.tif 000037
【図３２】
2019515322.tif 000038
【図３３】
2019515322.tif 000039
【図３４】
2019515322.tif 000040
【図３５】
2019515322.tif 000041
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
ＥＵＶリソグラフィ用のメンブレンであって、前記メンブレンが、
第１の金属の酸化物を含む第１のキャッピング層と、
第２の金属とＳｉ、Ｂ、Ｃ、及びＮからなるグループから選択された追加の元素とを含む化合物を含むベース層と、
第３の金属の酸化物を含む第２のキャッピング層であって、前記第１の金属が前記第２の金属とは異なり、前記第３の金属が前記第１の金属と同じであるか又はそれとは異なる第２のキャッピング層と、
という順序で複数層を有するスタックを含む、メンブレン。
【請求項２】
前記第１の金属及び前記第３の金属のいずれか一方又は両方が、Ｎｂ、Ｚｒ、Ｃｅ、Ｔｉ、Ｌａ、Ｙ、及びＡｌからなるグループから選択される、請求項１に記載のメンブレン。
【請求項３】
前記ベース層の前記化合物において、
前記第２の金属がＭｏであり、前記追加の元素がＳｉであるか、
前記第２の金属がＲｕであり、前記追加の元素がＳｉであるか、
前記第２の金属がＺｒであり、前記追加の元素がＳｉであるか、
前記第２の金属がＬａであり、前記追加の元素がＳｉであるか、
前記第２の金属がＳｃであり、前記追加の元素がＳｉであるか、
前記第２の金属がＹであり、前記追加の元素がＳｉであるか、
前記第２の金属がＮｂであり、前記追加の元素がＳｉであるか、
前記第２の金属がＭｏであり、前記追加の元素がＢであるか、
前記第２の金属がＲｕであり、前記追加の元素がＢであるか、
前記第２の金属がＺｒであり、前記追加の元素がＢであるか、
前記第２の金属がＮｂであり、前記追加の元素がＢであるか、
前記第２の金属がＴｉであり、前記追加の元素がＢであるか、
前記第２の金属がＬａであり、前記追加の元素がＢであるか、又は
前記第２の金属がＺｒであり、前記追加の元素がＣである、請求項１又は２に記載のメンブレン。
【請求項４】
前記ベース層の前記化合物において、
前記第２の金属がＭｏであり、前記追加の元素がＳｉであるか、又は
前記第２の金属がＲｕであり、前記追加の元素がＳｉである、請求項３に記載のメンブレン。
【請求項５】
前記ベース層の前記化合物において、
前記第２の金属がＭｏであり、前記追加の元素がＢであるか、又は
前記第２の金属がＲｕであり、前記追加の元素がＢである、請求項３に記載のメンブレン。
【請求項６】
前記ベース層において、前記第２の金属と前記追加の元素とを含む前記化合物が、前記第２の金属及び前記追加の元素からなる、請求項１から５のいずれかに記載のメンブレン。
【請求項７】
前記第１の金属がＺｒであり、
前記第２の金属がＭｏであり、前記追加の元素がＳｉであり、
前記第３の金属がＺｒである、請求項１から６のいずれかに記載のメンブレン。
【請求項８】
前記第１の金属の前記酸化物が、前記第１の金属と１つ以上の更なる金属とを含む混合金属酸化物であるか、
前記第３の金属の前記酸化物が、前記第２の金属と１つ以上の更なる金属とを含む混合金属酸化物であるか、又は
前記第１の金属の前記酸化物が、前記第１の金属と１つ以上の更なる金属とを含む混合金属酸化物であり、前記第３の金属の前記酸化物が、前記第３の金属と１つ以上の更なる金属とを含む混合金属酸化物である、請求項１から７のいずれかに記載のメンブレン。
【請求項９】
前記ベース層が複数のベース層サブレイヤを含み、前記ベース層サブレイヤのうちの少なくとも１つが前記第２の金属と前記追加の元素とを含む前記化合物を含む、請求項１から８のいずれかに記載のメンブレン。
【請求項１０】
前記ベース層がベース層第１サブレイヤとベース層第２サブレイヤとベース層第３サブレイヤとを含み、
前記ベース層第２サブレイヤが前記ベース層第１サブレイヤと前記ベース層第３サブレイヤとの間に配置され、前記第２の金属と前記追加の元素とを含む前記化合物を含み、
前記ベース層第１サブレイヤが前記追加の元素の酸化物を含み、
前記ベース層第３サブレイヤが前記追加の元素の酸化物を含む、請求項９に記載のメンブレン。
【請求項１１】
前記ベース層第１サブレイヤの少なくとも一部分が前記第１のキャッピング層内の前記第１の金属の前記酸化物と接触している、請求項１０に記載のメンブレン。
【請求項１２】
前記ベース層第３サブレイヤの少なくとも一部分が前記第２のキャッピング層内の前記第３の金属の前記酸化物と接触している、請求項１０又は１１に記載のメンブレン。
【請求項１３】
前記第１のキャッピング層が第１のキャッピング層第１サブレイヤと第１のキャッピング層第２サブレイヤとを含み、前記第１のキャッピング層第１サブレイヤが前記第１の金属の前記酸化物を含み、前記第１のキャッピング層第２サブレイヤが第１のキャッピング層溶着酸化物を含み、前記第１のキャッピング層第２サブレイヤが前記第１のキャッピング層第１サブレイヤと前記ベース層との間に位置決めされる、請求項１から１０のいずれかに記載のメンブレン。
【請求項１４】
前記第２のキャッピング層が第２のキャッピング層第１サブレイヤと第２のキャッピング層第２サブレイヤとを含み、前記第２のキャッピング層第１サブレイヤが前記第３の金属の前記酸化物を含み、前記第２のキャッピング層第２サブレイヤが第２のキャッピング層溶着酸化物を含み、前記第２のキャッピング層第２サブレイヤが前記第２のキャッピング層第１サブレイヤと前記ベース層との間に位置決めされる、請求項１から１０及び１３のいずれかに記載のメンブレン。
【請求項１５】
請求項１から１４のいずれかに記載のメンブレンを含む、ＥＵＶリソグラフィ用のパターニングデバイスアセンブリ。
【手続補正２】
【補正対象書類名】明細書
【補正対象項目名】０１９６
【補正方法】変更
【補正の内容】
【０１９６】
[00214]  上記の説明は、例示的なものであり、限定するものではない。従って、以下に示す特許請求の範囲及び条項から逸脱することなく、記載された本発明に対して変更を加えることができることは、当業者には明らかであろう。
［条項１]
ＥＵＶリソグラフィ用のメンブレンであって、前記メンブレンが、
第１の金属の酸化物を含む第１のキャッピング層と、
第２の金属とＳｉ、Ｂ、Ｃ、及びＮからなるグループから選択された追加の元素とを含む化合物を含むベース層と、
第３の金属の酸化物を含む第２のキャッピング層であって、前記第１の金属が前記第２の金属とは異なり、前記第３の金属が前記第１の金属と同じであるか又はそれとは異なる第２のキャッピング層と、
という順序で複数層を有するスタックを含む、メンブレン。
［条項２]
前記ベース層が前記第１のキャッピング層及び前記第２のキャッピング層のいずれか一方又は両方のそれぞれより少なくとも５倍厚い、条項１に記載のメンブレン。
［条項３]
前記第１の金属及び前記第３の金属のいずれか一方又は両方が、Ｎｂ、Ｚｒ、Ｃｅ、Ｔｉ、Ｌａ、Ｙ、及びＡｌからなるグループから選択される、条項１から２のいずれかに記載のメンブレン。
［条項４]
前記第１の金属及び前記第３の金属のいずれか一方又は両方が、Ｚｒ及びＹからなるグループから選択される、条項３に記載のメンブレン。
［条項５]
前記ベース層の前記化合物において、
前記第２の金属がＭｏであり、前記追加の元素がＳｉであるか、
前記第２の金属がＲｕであり、前記追加の元素がＳｉであるか、
前記第２の金属がＺｒであり、前記追加の元素がＳｉであるか、
前記第２の金属がＬａであり、前記追加の元素がＳｉであるか、
前記第２の金属がＳｃであり、前記追加の元素がＳｉであるか、
前記第２の金属がＹであり、前記追加の元素がＳｉであるか、
前記第２の金属がＮｂであり、前記追加の元素がＳｉであるか、
前記第２の金属がＭｏであり、前記追加の元素がＢであるか、
前記第２の金属がＲｕであり、前記追加の元素がＢであるか、
前記第２の金属がＺｒであり、前記追加の元素がＢであるか、
前記第２の金属がＮｂであり、前記追加の元素がＢであるか、
前記第２の金属がＴｉであり、前記追加の元素がＢであるか、
前記第２の金属がＬａであり、前記追加の元素がＢであるか、又は
前記第２の金属がＺｒであり、前記追加の元素がＣである、条項１から４のいずれかに記載のメンブレン。
［条項６]
前記ベース層の前記化合物において、
前記第２の金属がＭｏであり、前記追加の元素がＳｉであるか、又は
前記第２の金属がＲｕであり、前記追加の元素がＳｉである、条項５に記載のメンブレン。
［条項７]
前記ベース層の前記化合物において、
前記第２の金属がＭｏであり、前記追加の元素がＢであるか、又は
前記第２の金属がＲｕであり、前記追加の元素がＢである、条項５に記載のメンブレン。
［条項８]
前記ベース層において、前記第２の金属と前記追加の元素とを含む前記化合物が、前記第２の金属及び前記追加の元素からなる、条項１から７のいずれかに記載のメンブレン。
［条項９]
前記第１の金属がＺｒであり、
前記第２の金属がＭｏであり、前記追加の元素がＳｉであり、
前記第３の金属がＺｒである、条項１から８のいずれかに記載のメンブレン。
［条項１０]
前記第１の金属の前記酸化物が、前記第１の金属と１つ以上の更なる金属とを含む混合金属酸化物であるか、
前記第３の金属の前記酸化物が、前記第２の金属と１つ以上の更なる金属とを含む混合金属酸化物であるか、又は
前記第１の金属の前記酸化物が、前記第１の金属と１つ以上の更なる金属とを含む混合金属酸化物であり、前記第３の金属の前記酸化物が、前記第３の金属と１つ以上の更なる金属とを含む混合金属酸化物である、条項１から９のいずれかに記載のメンブレン。
［条項１１]
前記ベース層が複数のベース層サブレイヤを含み、前記ベース層サブレイヤのうちの少なくとも１つが前記第２の金属と前記追加の元素とを含む前記化合物を含む、条項１から１０のいずれかに記載のメンブレン。
［条項１２]
前記ベース層がベース層第１サブレイヤとベース層第２サブレイヤとベース層第３サブレイヤとを含み、
前記ベース層第２サブレイヤが前記ベース層第１サブレイヤと前記ベース層第３サブレイヤとの間に配置され、前記第２の金属と前記追加の元素とを含む前記化合物を含み、
前記ベース層第１サブレイヤが前記追加の元素の酸化物を含み、
前記ベース層第３サブレイヤが前記追加の元素の酸化物を含む、条項１１に記載のメンブレン。
［条項１３]
前記ベース層第１サブレイヤの少なくとも一部分が前記第１のキャッピング層内の前記第１の金属の前記酸化物と接触している、条項１２に記載のメンブレン。
［条項１４]
前記ベース層第３サブレイヤの少なくとも一部分が前記第２のキャッピング層内の前記第３の金属の前記酸化物と接触している、条項１２又は１３に記載のメンブレン。
［条項１５]
前記ベース層において前記第２の金属と前記追加の元素とを含む前記化合物の少なくとも一部分が、前記第１のキャッピング層内の前記第１の金属の前記酸化物及び前記第２のキャッピング層内の前記第３の金属の前記酸化物のいずれか一方又は両方と接触している、条項１から１０のいずれかに記載のメンブレン。
［条項１６]
前記第１のキャッピング層が第１のキャッピング層第１サブレイヤと第１のキャッピング層第２サブレイヤとを含み、前記第１のキャッピング層第１サブレイヤが前記第１の金属の前記酸化物を含み、前記第１のキャッピング層第２サブレイヤが第１のキャッピング層溶着酸化物を含み、前記第１のキャッピング層第２サブレイヤが前記第１のキャッピング層第１サブレイヤと前記ベース層との間に位置決めされる、条項１から１２のいずれかに記載のメンブレン。
［条項１７]
前記第１のキャッピング層溶着酸化物がシリコンの酸化物を含む、条項１６に記載のメンブレン。
［条項１８]
前記第２のキャッピング層が第２のキャッピング層第１サブレイヤと第２のキャッピング層第２サブレイヤとを含み、前記第２のキャッピング層第１サブレイヤが前記第３の金属の前記酸化物を含み、前記第２のキャッピング層第２サブレイヤが第２のキャッピング層溶着酸化物を含み、前記第２のキャッピング層第２サブレイヤが前記第２のキャッピング層第１サブレイヤと前記ベース層との間に位置決めされる、条項１から１２、１６、及び１７のいずれかに記載のメンブレン。
［条項１９]
前記第２のキャッピング層溶着酸化物がシリコンの酸化物を含む、条項１８に記載のメンブレン。
［条項２０]
前記第１のキャッピング層及び前記第２のキャッピング層のそれぞれが５ｎｍより小さい厚さを有する、条項１から１９のいずれかに記載のメンブレン。
［条項２１]
前記ベース層が８ｎｍと等しいか又はそれより大きい厚さを有する、条項１から２０のいずれかに記載のメンブレン。
［条項２２]
前記ベース層の前記厚さが、前記第１のキャッピング層及び前記第２のキャッピング層からのＥＵＶ反射間の弱め合う干渉を達成するように選択される、条項２１に記載のメンブレン。
［条項２３]
前記ベース層が、９＋／−２ｎｍ又は１６ｎｍ＋／−２ｎｍの厚さを有する、条項２１又は２２に記載のメンブレン。
［条項２４]
前記第１のキャッピング層及び前記第２のキャッピング層のいずれか一方又は両方が前記メンブレンの外面の少なくとも一部を形成する、条項１から２３のいずれかに記載のメンブレン。
［条項２５]
前記第１の金属の前記酸化物及び前記第３の金属の前記酸化物が酸素伝導酸化物である、条項１から２４のいずれかに記載のメンブレン。
［条項２６]
ＥＵＶリソグラフィ用のメンブレンであって、
前記メンブレンが、金属と追加の元素とを含む化合物を含むメンブレン層を含み、
前記メンブレンの両方の外面の少なくとも一部が前記化合物又は前記追加の元素の酸化物によって形成され、前記メンブレン層において、
前記金属がＭｏであり、前記追加の元素がＳｉであるか、
前記金属がＲｕであり、前記追加の元素がＳｉであるか、
前記金属がＺｒであり、前記追加の元素がＳｉであるか、
前記金属がＬａであり、前記追加の元素がＳｉであるか、
前記金属がＳｃであり、前記追加の元素がＳｉであるか、
前記金属がＹであり、前記追加の元素がＳｉであるか、
前記金属がＮｂであり、前記追加の元素がＳｉであるか、
前記金属がＭｏであり、前記追加の元素がＢであるか、
前記金属がＲｕであり、前記追加の元素がＢであるか、
前記金属がＺｒであり、前記追加の元素がＢであるか、
前記金属がＮｂであり、前記追加の元素がＢであるか、
前記金属がＴｉであり、前記追加の元素がＢであるか、
前記金属がＬａであり、前記追加の元素がＢであるか、又は
前記金属がＺｒであり、前記追加の元素がＣである、メンブレン。
［条項２７]
前記メンブレン層が８ｎｍと等しいか又はそれより大きい厚さを有する、条項２６に記載のメンブレン。
［条項２８]
前記メンブレン層の前記厚さが、前記メンブレン層の両側の境界面からのＥＵＶ反射間の弱め合う干渉を達成するように選択される、条項２７に記載のメンブレン。
［条項２９]
前記メンブレン層が、９ｎｍ＋／−２ｎｍ又は１６ｎｍ＋／−２ｎｍの厚さを有する、条項２７又は２８に記載のメンブレン。
［条項３０]
前記金属がＭｏであり、前記追加の元素がＳｉであるか、又は
前記金属がＲｕであり、前記追加の元素がＳｉである、条項２６から２９のいずれかに記載のメンブレン。
［条項３１]
前記金属がＭｏであり、前記追加の元素がＢであるか、又は
前記金属がＲｕであり、前記追加の元素がＢである、条項２６から２９のいずれかに記載のメンブレン。
［条項３２]
波長λを有するＥＵＶ放射を使用するＥＵＶリソグラフィ用のメンブレンであって、前記メンブレンが、
第１の保護キャッピング層と、
λ／２の厚さを有する第１の放射率層と、
λ／４の厚さを有する第１のバリア層と、
ベース層と、
という順序で複数層のスタックを含み、前記第１の保護キャッピング層が前記第１の放射率層の屈折率及び前記第１のバリア層の屈折率と整合させた屈折率を有し、前記複数層の前記厚さが、前記メンブレンの両側の境界面からのＥＵＶ反射間の弱め合う干渉を達成するように選択される、メンブレン。
［条項３３]
第２の保護キャッピング層と、
λ／２の厚さを有する第２の放射率層と、
λ／４の厚さを有する第２のバリア層と、
をさらに含み、前記第２の保護キャッピング層が前記第２の放射率層の屈折率及び前記第２のバリア層の屈折率と整合させた屈折率を有する、条項３２に記載のメンブレン。
［条項３４]
ＥＵＶリソグラフィ用のメンブレンを製造する方法であって、
ベース層を設けることと、
放射率層を設けることであって、前記放射率層が前記ベース層より赤外線中でより高い放射率を有することと、
を含み、
前記放射率層が不規則支持表面上に設けられ、
前記放射率層が、前記不規則支持表面の不規則性が前記不規則支持表面とは反対側の前記放射率層の表面において対応する不規則性を発生するような厚さを有する、方法。
［条項３５]
前記不規則支持表面が多結晶材料の異方性エッチングによって形成される、条項３４に記載の方法。
［条項３６]
前記不規則支持表面におけるクリスタリット面の、前記メンブレンの法線に対する平均角度が８５％未満である、条項３４又は３５に記載の方法。
［条項３７]
前記ベース層がポリシリコンを含む、条項３４から３６のいずれかに記載の方法。
［条項３８]
前記放射率層が、Ｒｕ、Ｍｏ、Ｚｒ、及びＮｂのうちの１つ以上を含む、条項３４から３７のいずれかに記載の方法。
［条項３９]
前記放射率層の前記表面の不規則性が、ピーク対トラフの高さの差の平均が少なくとも２ｎｍになるようなものである、条項３４から３８のいずれかに記載の方法。
［条項４０]
ＥＵＶリソグラフィ用のメンブレンを製造する方法であって、
マスクを使用して、エッチングすべき支持構造内の領域を規定することと、
前記規定された領域にエッチングすることと、
を含み、
前記マスクが複数の直線セクションを含むマスク境界線によって規定された形状を有し、
各対の直接隣接する直線セクション間の内角が９０度より大きい、方法。
［条項４１]
条項３４から４０のいずれかに記載された方法を使用して製造されたメンブレン。
［条項４２]
自立部分を含むＥＵＶリソグラフィ用のメンブレンであって、
前記自立部分の形状が複数の実質的直線セクションを含む自立部分境界線によって規定され、
各対の直接隣接する直線セクション間の内角が９０度より大きい、メンブレン。
［条項４３]
ＥＵＶリソグラフィ用のメンブレンであって、前記メンブレンが、
ベース層と、
キャッピング層であって、Ｍｏと少なくとも１つの他の金属との合金を含むキャッピング層と、
を含む、メンブレン。
［条項４４]
前記少なくとも１つの他の金属が、Ｔａ、Ｔｉ、Ｃｒ、Ｎｉ、及びＮｂのうちの１つ以上を含む、条項４３に記載のメンブレン。
［条項４５]
ＥＵＶリソグラフィ用のメンブレンであって、前記メンブレンが、
ベース層と、
キャッピング層であって、ホウケイ酸ガラスを含むキャッピング層と、
を含む、メンブレン。
［条項４６]
前記ホウケイ酸ガラスが、前記ベース層の自然酸化物の代わりに形成されるか、前記ベース層の自然酸化物を前記ホウケイ酸ガラスに転換することによって形成されるか、あるいは前記ベース層の自然酸化物を覆うように形成される、条項４５に記載のメンブレン。
［条項４７]
ＥＵＶリソグラフィ用のメンブレンであって、前記メンブレンが、
ＹＳｉ２、ＺｒＳｉ２、ＬａＳｉ２、及びＮｂＳｉ２のうちの１つ以上を含むベース層
を含む、メンブレン。
［条項４８]
キャッピング層第１サブレイヤとキャッピング層第２サブレイヤとを含むキャッピング層をさらに含み、
前記キャッピング層第１サブレイヤが前記ベース層と接触し、前記キャッピング層第２サブレイヤが前記ベース層とは反対側の前記キャッピング層第１サブレイヤの一方の側に位置決めされ、
前記キャッピング層第１サブレイヤがＭｏＳｉ２又はＳｉを含む、条項４７に記載のメンブレン。
［条項４９]
前記キャッピング層第２サブレイヤがＢを含む、条項４８に記載のメンブレン。
［条項５０]
前記ベース層の前記厚さが、前記ベース層の両側の境界面からのＥＵＶ反射間の弱め合う干渉を達成するように選択される、条項４２から４９のいずれかに記載のメンブレン。
［条項５１]
前記ベース層の前記厚さが、９ｎｍ＋／−２ｎｍ、１６ｎｍ＋／−２ｎｍ、２２＋／−２ｎｍ、及び２９＋／−２ｎｍのうちの１つである、条項４２から５０のいずれかに記載のメンブレン。
［条項５２]
ＥＵＶリソグラフィ用のメンブレンを製造する方法であって、
ベース層又はベース層を含むスタックを設けることと、
前記ベース層又は前記スタック上に非晶質キャッピング層を形成することと、
を含む、方法。
［条項５３]
前記非晶質キャッピング層を形成することが、少なくとも２種類の異なる金属を同時に付着させて合金を形成することを含む、条項５２に記載の方法。
［条項５４]
前記非晶質キャッピング層を形成することが、第１のガス及び第２のガスの存在下で前記非晶質キャッピング層を付着させることを含み、前記第２のガスの存在が、前記第１のガスのみの存在下で実行された同じ付着プロセスと比較して前記非晶質キャッピング層の結晶化を抑止する、条項５２又は５３に記載の方法。
［条項５５]
前記非晶質キャッピング層を形成することが、前記ベース層又はスタックが室温未満の温度に保持されている間に実行される、条項５２から５４のいずれかに記載の方法。
［条項５６]
ＥＵＶリソグラフィ用のメンブレンであって、前記メンブレンが、
ベース層と、
前記メンブレンの外面を提供する非晶質キャッピング層と、
を含む、メンブレン。
［条項５７]
前記非晶質キャッピング層が金属性である、条項５６に記載のメンブレン。
［条項５８]
前記非晶質キャッピング層が合金を含む、条項５６又は５７に記載のメンブレン。
［条項５９]
前記合金が、Ｒｕ、Ｍｏ、Ｂ、Ｃ、Ｃｒ、Ｉｒ、Ｎｂ、Ｐｄ、Ｐｔ、Ｒｅ、Ｒｈ、Ｔｉ、Ｖ、Ｙのうちの１つ以上、好ましくは、１）Ｒｕと、Ｒｈ、Ｐｄ、Ｐｔ、Ｙ、Ｂ、Ｔｉ、Ｃ、及びＰのうちの１つ以上、２）Ｍｏと、Ｂ、Ｔａ、Ｎｂ、Ｃｒ、及びＲｕのうちの１つ以上のうちの一方又は両方を含む、条項５８に記載のメンブレン。
［条項６０]
前記合金が、ＢがドープされたＲｕ、ＰがドープされたＲｕ、又はＭｏ（１−ｘ−ｙ）ＲｕｘＢｙを含む、条項５９に記載のメンブレン。
［条項６１]
ＥＵＶリソグラフィ用のメンブレンであって、前記メンブレンが、
ベース層と、
前記メンブレンの外面を提供するキャッピング層であって、少なくとも２０％の割合のｓｐ３炭素を有する炭素を含むキャッピング層と、
を含む、メンブレン。
［条項６２]
前記ベース層が、前記キャッピング層の炭素中のｓｐ３炭素の割合より低いｓｐ３炭素の割合を有する炭素を含む、条項６１に記載のメンブレン。
［条項６３]
ＥＵＶリソグラフィ用のメンブレンであって、前記メンブレンが、
ベース層と、
前記メンブレンの外面を提供するキャッピング層であって、アルカリ金属又はアルカリ土類金属がドープされた遷移金属を含むキャッピング層と、
を含む、メンブレン。
［条項６４]
ＥＵＶリソグラフィ用のメンブレンであって、前記メンブレンが、
ベース層と、
前記メンブレンの外面を提供するキャッピング層であって、Ｍ１ｘＭ２ｙＯｚを含み、Ｍ１が１つ以上のアルカリ金属及び／又は１つ以上のアルカリ土類金属を含み、Ｍ２が遷移金属、任意選択で希土類金属を含むキャッピング層と、
を含む、メンブレン。
［条項６５]
前記キャッピング層が、ＳｒＲｕＯ３、ＳｒＶＯ３、ＣａＶＯ３、Ｌａ０．６７Ｓｒ０．３３ＭｎＯ３のうちの１つ以上を含む、条項６４に記載のメンブレン。
［条項６６]
ＥＵＶリソグラフィ用のメンブレンを製造する方法であって、
支持構造上に少なくとも１つのベース層を形成することと、
前記ベース層を含む自立メンブレンを形成するために前記ベース層の下の選択された領域内の前記支持構造にエッチングすることと、
を含み、
前記支持構造と前記ベース層との熱膨張係数の差がシリコンと前記ベース層との熱膨張係数の差より小さい、方法。
［条項６７]
前記ベース層がＭｏＳｉ２、ＺｒＳｉ２、Ｂ、及びＢ４Ｃのうちの１つ以上を含み、前記支持構造がサファイアを含むか、又は
前記ベース層がｓｐ２炭素を含み、前記支持構造がクォーツを含む、条項６６に記載の方法。
［条項６８]
自立部分を含むＥＵＶリソグラフィ用のメンブレンであって、
前記自立部分がベース層を含み、支持構造によって支持された非自立部分に接続され、前記支持構造と前記ベース層との熱膨張係数の差がシリコンと前記ベース層との熱膨張係数の差より小さい、メンブレン。
［条項６９]
条項５２から５５及び６６から６７のいずれかに記載の方法を使用して製造されたメンブレン。
［条項７０]
条項１から３３、４１から５１、５６から６５、及び６８から６９のいずれかに記載のメンブレンを含む、ＥＵＶリソグラフィ用のパターニングデバイスアセンブリ。
［条項７１]
条項１から３３、４１から５１、５６から６５、及び６８から６９に記載のメンブレンを含む、ＥＵＶリソグラフィ用の動的ガスロックアセンブリ。
［条項７２]
ＥＵＶリソグラフィ用のメンブレンを浄化するためのクリーニングツールであって、
層流の方向が前記メンブレンの外面と平行になるようにチャンバを通って層流ガスフローを提供するための入口開口部と排出開口部とを含むチャンバと、
前記チャンバ内で前記メンブレンを保持するように配置されたインターフェイスプレートと、
前記インターフェイスプレートに結合され、汚染粒子が前記メンブレンの前記外面から解放されるように前記メンブレンを振動させるように配置された振動ステージと、
を含む、クリーニングツール。
［条項７３]
ＥＵＶリソグラフィ用のメンブレンを浄化するためのクリーニングツールであって、
層流の方向が前記メンブレンの外面と平行になるようにチャンバを通って層流ガスフローを提供するための入口開口部と排出開口部とを含むチャンバと、
前記チャンバ内で前記メンブレンを保持するように配置されたインターフェイスプレートと、
前記メンブレンの前に配置され、汚染粒子が前記メンブレンの前記外面から解放されるように音波で前記メンブレンを振動させるように配置された音響スピーカと、
を含む、クリーニングツール。
［条項７４]
インスペクションカメラと光源とをさらに含む、条項７２又は７３に記載のクリーニングツール。
［条項７５]
前記メンブレンが垂直位置にあり、前記層流が前記クリーニングツールから前記汚染粒子を除去するように前記チャンバの前記入口開口部及び前記排出開口部が配置される、条項７２から７４に記載のクリーニングツール。
【国際調査報告】
2019515322.tif 000042
2019515322.tif 000043
2019515322.tif 000044
2019515322.tif 000045
2019515322.tif 000046
2019515322.tif 000047